(57)【要約】      （修正有）【課題】  リジットやＦＰＣ基板に適用できる、低温でイミド化が可能なポリイミド前駆体。【解決手段】  ４価有機酸と主として芳香族ジアミンからなるポリイミド構造と、４価有機酸と脂肪族ジアミンからなるポリイミド前駆体構造とを含む２００℃以下でイミド化するポリイミド前駆体およびこれと（メタ）アクリル化合物とを含む感光性樹脂組成物。  【選択図】  なし【特許請求の範囲】
【請求項１】
下記式（１）および式（２）
【化１】
2006321924.tif 000017
【化２】
2006321924.tif 000018
（式中、Ｒ１は４価の有機基を示し、Ｒ２はジアミンからアミノ基を除いた有機基を、Ｒ３は脂肪族ジアミンからアミノ基を除いた２価の有機基を示す。）
の構造を有することを特徴とするポリイミド前駆体。
【請求項２】
上記式（２）において、Ｒ３が、アルキルエーテル構造を有する脂肪族ジアミンからアミノ基を除いた２価の有機基であることを特徴とする請求項１に記載のポリイミド前駆体。
【請求項３】
上記式（２）において、Ｒ３が、脂環構造を有する脂肪族ジアミンからアミノ基を除いた２価の有機基であることを特徴とする請求項１に記載のポリイミド前駆体。
【請求項４】
上記式（２）において、Ｒ３が、下記式（３）
【化３】
2006321924.tif 000019
（但し、式中、Ｒ４はＨ、メチル基、エチル基、またはブチル基を示し、ｍは１〜２０のいずれかの整数を、ｎは０〜１０のいずれかの整数を示す。）
で表されることを特徴とする請求項１に記載のポリイミド前駆体。
【請求項５】
上記式（１）において、Ｒ２が芳香族ジアミンからアミノ基を除いた有機基であることを特徴とする請求項１〜４のいずれか１項に記載のポリイミド前駆体。
【請求項６】
２００℃以下でイミド化することを特徴とする請求項１〜５のいずれか１項に記載のポリイミド前駆体。
【請求項７】
請求項１〜６のいずれか１項に記載のポリイミド前駆体と、炭素−炭素２重結合を有する（メタ）アクリル化合物とを含有することを特徴とする感光性樹脂組成物。
【請求項８】
光反応開始剤を含有することを特徴とする請求項７に記載の感光性樹脂組成物。
【請求項９】
難燃剤を含有することを特徴とする請求項８に記載の感光性樹脂組成物。
【請求項１０】
炭素−炭素２重結合および３級アミノ基を分子内に有する化合物、または炭素−炭素２重結合およびアミド基を有する化合物を含有することを特徴とする請求項７〜９のいずれか１項に記載の感光性樹脂組成物。
【請求項１１】
２００℃以下でイミド化することを特徴とする請求項７〜１０のいずれか１項に記載の感光性樹脂組成物。
【請求項１２】
請求項７〜１１のいずれか１項に記載の感光性樹脂組成物からなることを特徴とする感光性ドライフィルムレジスト。
【請求項１３】
請求項１２に記載の感光性ドライフィルムレジストを絶縁保護層として形成してなることを特徴とするプリント配線板。
【発明の詳細な説明】
【技術分野】
【０００１】
本発明は、新規ポリイミド前駆体およびその利用に関するものであって、特に、部分イミド化したポリイミド前駆体およびその利用に関するものである。
【背景技術】
【０００２】
近年、電子機器の高機能化、高性能化、小型化が急速に進んでいる。それに伴い、電子部品の小型化や軽量化が求められている。例えば、電子部品を実装する配線板は、従来のリジッドプリント配線板に比べ、可撓性のあるフレキシブルプリント配線板（以下、「ＦＰＣ」ともいう）の需要が急激に増している。
【０００３】
上記ＦＰＣには、導体面を保護する目的で、表面にカバーレイフィルムと呼ばれる高分子フィルムが貼り合わされている。従来、ＦＰＣとカバーレイフィルムとの貼り合わせには、エポキシ系やアクリル系の接着剤等が、主に用いられてきた。しかし、これらの接着剤を用いると、（１）半田耐熱性や高温時の接着強度等の耐熱性が低い、（２）可撓性に乏しい等の問題があり、カバーレイフィルムのベースフィルムの性能を充分活かすことができなかった。
【０００４】
さらに、上記接着剤を用いて、ＦＰＣとカバーレイフィルムとを貼り合わせる場合、カバーレイフィルムを、ＦＰＣ上の正しい位置に貼り合わせるための位置合わせは、ほとんど手作業に近かった。そのため、作業性および位置精度が悪く、またコストがかかるものであった。
【０００５】
これらの作業性および位置精度を改善するために、感光性樹脂組成物を導体面に塗布し、保護層を形成する方法や、感光性ドライフィルムレジスト（感光性カバーレイフィルムとも呼ばれる）の開発がなされ、作業性および位置精度は向上した。
【０００６】
ところで、上記感光性ドライフィルムレジストには、従来、アクリル系の樹脂が用いられている。そのため、そのような感光性ドライフィルムレジストでは、耐熱温度やフィルムの脆性が十分ではない。そこで、耐熱性やフィルムの機械的強度を向上させるために、種々の有機ポリマ−の中でも耐熱性に優れているポリイミドを用いた感光性ポリイミドを、感光性ドライフィルムレジストに用いることが提案されている。
【０００７】
上記感光性ポリイミドとしては、これまでに様々な組成のものが開発されている。例えば、ポリアミド酸に、３級アミンと（メタ）アクロイル基とを有する化合物を混合して、感光性ポリイミドとしたイオン結合型感光性ポリイミド（特許文献１を参照）、ポリアミド酸のカルボキシル基に、エステル結合を介してメタクロイル基を導入したエステル結合型感光性ポリイミド（特許文献２、および特許文献３を参照）、メタクロイル基を有するイソシアネート化合物を、ポリアミド酸のカルボキシル基部位に導入した感光性ポリイミド（特許文献４、特許文献５、特許文献６、および特許文献７を参照）、およびポリアミド酸と（メタ）アクリル化合物とを混合した感光性ポリイミド（特許文献８、特許文献９、特許文献１０、および特許文献１１を参照）等が挙げられる。
【０００８】
上記特許文献に記載されている感光性ポリイミドは、ポリアミド酸の状態で露光・現像したのち、２５０℃以上の温度でイミド化することによって得られるものである。
【特許文献１】特開昭５４−１４５７９４号公報（昭和５４年（１９７９）１１月１４日公開）
【特許文献２】特公昭５５−０３０２０７号公報（昭和５５（１９８０）年８月９日公開）
【特許文献３】特公昭５５−０４１４２２号公報（昭和５５（１９８０）年１０月２４日公開）
【特許文献４】特開昭５９−１６０１４０号公報（昭和５９（１９８４）年９月１０日公開）
【特許文献５】特開平０３−１７０５４７号公報（平成３（１９９１）年７月２４日公開）
【特許文献６】特開平０３−１８６８４７号公報（平成３（１９９１）年８月１４日公開）
【特許文献７】特開昭６１−１１８４２４号公報（昭和６１（１９８６）年６月５日公開）
【特許文献８】特開平１１−５２５６９号公報（平成１１（１９９９）年２月２６日公開）
【特許文献９】特開２００１−５１８０号公報（平成１３（２００１）年１月１２日公開）
【特許文献１０】特開２００４−２９７０２号公報（平成１６（２００４）年１月２９日公開）
【特許文献１１】特開２０００−９８６０４号公報（平成１２（２０００）年４月７日公開）
【発明の開示】
【発明が解決しようとする課題】
【０００９】
しかしながら、上記ＦＰＣの感光性ドライフィルムレジストとして、上記特許文献に記載の感光性ポリイミドを用いようとすると、ＦＰＣ自体に、２５０℃以上の熱を加えることになる。一般に、リジットおよびフレキシブルプリント基板の構成材は、２００℃以下の耐熱性しかもたない。そのため、上記特許文献に記載の感光性ポリイミドは、リジットおよびフレキシブルプリント基板用途として用いることはできなかった。
【００１０】
本発明は、上記問題点に鑑みてなされたものであり、その目的は、リジットやＦＰＣ基板等のような耐熱性が低い電子部品にも適用できるように、従来のものと比べて、低温でのイミド化が可能なポリイミド前駆体を提供することにある。
【課題を解決するための手段】
【００１１】
本発明者らは、上記課題に鑑み鋭意検討した結果、特定の構造の脂肪族ジアミンを含有し、部分イミド化したポリイミド前駆体は、２００℃以下でイミド化することを見出し、本発明を完成させるに至った。
【００１２】
すなわち、本発明にかかるポリイミド前駆体は、下記式（１）および式（２）
【００１３】
【化１】
2006321924.tif 000002
【００１４】
【化２】
2006321924.tif 000003
【００１５】
（式中、Ｒ１は４価の有機基を示し、Ｒ２はジアミンからアミノ基を除いた有機基を、Ｒ３は脂肪族ジアミンからアミノ基を除いた２価の有機基を示す。）
の構造を有することを特徴としている。
【００１６】
上記式（２）において、Ｒ３は、アルキルエーテル構造を有する脂肪族ジアミンからアミノ基を除いた２価の有機基であることが好ましい。
【００１７】
また、上記式（２）において、Ｒ３は、脂環構造を有する脂肪族ジアミンからアミノ基を除いた２価の有機基であることが好ましい。
【００１８】
さらに、上記式（２）において、Ｒ３は、下記式（３）
【００１９】
【化３】
2006321924.tif 000004
【００２０】
（式中、Ｒ４はＨ、メチル基、エチル基、またはブチル基を示し、ｍは１〜２０のいずれかの整数を、ｎは０〜１０のいずれかの整数を示す。）
で表されることが好ましい。
【００２１】
また、上記式（１）において、Ｒ２は、芳香族ジアミンからアミノ基を除いた有機基であることが好ましい。
【００２２】
本発明にかかる感光性樹脂組成物は、上記ポリイミド前駆体に加えて、炭素−炭素２重結合を有する（メタ）アクリル化合物を構成成分として含有することを特徴としている。
【００２３】
また、上記感光性樹脂組成物は、光反応開始剤を含有することが好ましい。
【００２４】
さらに、上記感光性樹脂組成物は、リン原子を含む難燃剤を含有することが好ましい。
【００２５】
加えて、上記感光性樹脂組成物は、炭素−炭素２重結合および３級アミノ基を分子内に有する化合物、または炭素−炭素２重結合およびアミド基を有する化合物を含有することが好ましい。
【００２６】
上記感光性樹脂組成物は、２００℃以下でイミド化することを特徴としている。
【００２７】
本発明にかかる感光性ドライフィルムレジストは、上記感光性樹脂組成物からなることを特徴としている。
【００２８】
また、本発明にかかるプリント配線板は、上記感光性ドライフィルムレジストを絶縁保護層として形成してなることを特徴としている。
【発明の効果】
【００２９】
本発明にかかるポリイミド前駆体は、以上のように、特定の構造の脂肪族ジアミンを含有し、部分的にイミド化したポリイミド前駆体である。したがって、上記ポリイミド前駆体と、炭素−炭素２重結合を有する（メタ）アクリル化合物とを含有してなる感光性樹脂組成物は、従来の感光性樹脂組成物よりも低い温度で、イミド化させることが可能となる。それゆえ、基板の耐熱性が低い電子部品に用いた場合、熱によって、他の構成材が劣化するのを防ぐという効果を奏する。
【発明を実施するための最良の形態】
【００３０】
本発明の実施形態について説明すると、以下の通りであるが、本発明はこれに限定されるものではない。
【００３１】
＜Ｉ．ポリイミド前駆体＞
本発明にかかるポリイミド前駆体は、脂肪族ジアミン由来のポリアミド酸部位を有し、脂肪族ジアミン由来のポリアミド酸の一部を除き、それ以外の部位が既にイミド化されているものである。言い換えると、本発明のポリイミド前駆体は、脂肪族ジアミン由来のポリアミド酸の一部を残し、それ以外のジアミン由来のポリアミド酸をすべてイミド化したものである。さらにいえば、本発明にかかるポリイミド前駆体は、芳香族ジアミン由来のポリアミド酸はすべて、イミド化されており、脂肪族ジアミン由来のポリアミド酸はイミド化されていないものであることが好ましい。具体的には、上記式（１）および式（２）の構造を有するポリイミド前駆体である。
【００３２】
上記式（２）において、Ｒ３は、アルキルエーテル構造を有する脂肪族ジアミンからアミノ基を除いた２価の有機基であることが好ましい。さらに、Ｒ３は、脂環構造を有する脂肪族ジアミンからアミノ基を除いた２価の有機基であることが好ましい。
【００３３】
本明細書において、「脂肪族ジアミン」とは、直鎖構造をもつジアミンと、直鎖構造（主鎖）と分枝構造とをもつジアミンと、脂環構造を有するジアミンとを含む総称である。上記脂肪族ジアミンと対照となすのは、芳香族ジアミンである。つまり、上記脂肪族ジアミンは、芳香族ジアミン以外の全てのジアミンをいう。なお、ここでいう「芳香族ジアミン」とは、芳香環に直接結合したアミノ基を２つ有する化合物である。
【００３４】
上記「脂環構造を有するジアミン」とは、脂環構造を有しているジアミンすべてを含み、下記式（４）
【００３５】
【化４】
2006321924.tif 000005
【００３６】
のように脂環構造に直接結合したアミノ基を２つもつ脂環式ジアミン、および下記式（５）
【００３７】
【化５】
2006321924.tif 000006
【００３８】
のように、アミノ基が−ＣＨ２−を介して脂環構造に結合しているジアミンの両方のタイプを含む。
【００３９】
本発明において、上記脂肪族ジアミンは、特に限定されるものでなく、あらゆる脂肪族ジアミンを用いることができる。具体的には、以下の脂肪族ジアミンを例示することができる。
【００４０】
脂肪族ジアミンの一種で、アルキルエーテル構造を有するジアミンとして、例えば、
下記式（６）の構造を有するジアミンを例示することができる。
Ｈ２Ｎ−（ＣＨ２）ｍ−｛Ｏ−（ＣＨ２）ｍ｝ｎ−Ｏ−（ＣＨ２）ｍ−ＮＨ２・・・式（６）
（式中、ｍは１〜２０のいずれかの整数を、ｎは０〜１０のいずれかの整数を示す。）
特に、１，２−ビス（２−アミノエトキシ）エタンは、好適に用いることができる。
【００４１】
また、脂環構造を有する脂肪族ジアミンとしては、下記式群（７）
【００４２】
【化６】
2006321924.tif 000007
【００４３】
（式中、Ｒ４は、Ｈ、メチル基、エチル基、またはブチル基を示す。）
の構造を有するジアミンを例示することができる。
【００４４】
また、それ以外の脂肪族ジアミンとして、下記式群（８）
【００４５】
【化７】
2006321924.tif 000008
【００４６】
（式中、Ｒ５はメチル基、エチル基、またはフェニル基を示し、ｘは２〜１０のいずれかの整数を、ｙは４〜３０のいずれかの整数を示す。）
の構造を有するジアミンを例示することができる。
【００４７】
好ましいポリイミド前駆体中の上記式（１）と式（２）との構成モル分率は、上記式（１）のモル分率が１〜８０％であり、ポリイミド前駆体中の上記式（２）のモル分率が１０〜９０％である。更に好ましくは、上記式（１）のモル分率が３〜７０％であり、ポリイミド前駆体中の上記式（２）のモル分率は２０〜６０％である。ポリイミド前駆体中の式（１）と式（２）との構成モル分率が、少なくとも上記範囲内にあると、良好な感光能および耐熱性が得られる。
【００４８】
また、本発明のポリイミド前駆体は、脂肪族ジアミン由来ポリアミド酸のカルボン酸の影響で、感光性樹脂として用いた際には、アルカリ性溶液を現像液に用いて現像することができる。
【００４９】
本発明のポリイミド前駆体は、５ｇ／ｌのＮ−メチル−２−ピロリドンの溶液の３０℃における対数粘度は、０．２〜４．０の範囲であることが好ましく、０．３〜２．０の範囲であることが、より好ましい。
【００５０】
＜ＩＩ．ポリイミド前駆体の製造方法＞
本発明にかかるポリイミド前駆体の製造方法は、少なくとも、酸二無水物末端オリゴマーを合成する工程（以下、「オリゴマー合成工程」ともいう）と、上記オリゴマーと脂肪族ジアミンとを重合させる工程（以下、「重合工程」ともいう）とを含んでいればよい。各工程について、以下、詳細に説明する。
【００５１】
（１．オリゴマー合成工程）
オリゴマー合成工程では、上記式（１）の構造を導入するために用いられる酸二無水物末端オリゴマーを合成する。このようなオリゴマーを合成する方法としては、（Ａ）酸二無水物とジアミン化合物とを反応させて合成する方法と、（Ｂ）酸二無水物とジイソシアネートとを反応させて合成する方法とが例示できる。上記２つの方法について、以下、詳述する。
【００５２】
（１−Ａ．酸二無水物とジアミン化合物とを用いる方法）
本方法では、下記スキーム（１）のように、酸二無水物とジアミン化合物とを有機極性溶媒中で反応させ、酸二無水物末端オリゴマーのポリアミド酸を合成する。この際の当量数は、酸二無水物＞ジアミン化合物とする。
【００５３】
【化８】
2006321924.tif 000009
【００５４】
（式中、Ｒ１は４価の有機基を示し、Ｒ２はジアミンからアミノ基を除いた有機基を示し、ｐは１〜２０のいずれかの整数を示す。）
より詳細にいえば、酸二無水物とジアミン化合物とを有機極性溶媒中で、８０℃以下、好ましくは５０℃以下の反応温度で、１〜１２時間付加重合反応させて、酸二無水物末端オリゴマーのポリアミド酸を得る。この際の当量数は、酸二無水物＞ジアミン化合物であり、酸二無水物÷ジアミン化合物の比は、１より大きく１０以下が好ましく、１．１以上５以下であることがより好ましく、１．３以上３以下であることが特に好ましい。
【００５５】
上記付加重合反応で用いる上記有機極性溶媒として、例えば、Ｎ，Ｎ’−ジメチルスルホキシド、Ｎ，Ｎ’−ジメチルホルムアミド、Ｎ，Ｎ’−ジエチルホルムアミド、Ｎ，Ｎ’−ジメチルアセトアミド、Ｎ，Ｎ’−ジエチルアセトアミド、Ｎ−メチル−２−ピロリドン、およびヘキサメチレンホスホアミド等が挙げられる。これらは、単独で、または２種以上を混合して使用することができる。
【００５６】
上記のようにして得られた酸二無水物末端オリゴマーのポリアミド酸は、下記スキーム（２）のように脱水環化され、酸二無水物末端オリゴマーとなる。
【００５７】
【化９】
2006321924.tif 000010
【００５８】
（式中、Ｒ１は４価の有機基を示し、Ｒ２はジアミンからアミノ基を除いた有機基を示し、ｐは１〜２０のいずれかの整数を示す。）
脱水環化する方法としては、公知の方法を用いることができる。例えば、トルエン、およびキシレン等の還流による熱環化法、または、無水酢酸と、ピリジン等の芳香族３級アミンとによる化学環化法等を使用することができる。
【００５９】
その他の、ポリアミド酸をポリイミドに脱水環化する方法として、ポリアミド酸溶液を減圧下で、加熱および脱水する方法がある。この方法は、イミド化により生成する水を、加熱および減圧し、積極的に系外に除去するため、加水分解して、開環するのを抑えることができる。また、当該方法では、用いた原料の酸二無水物中に、「加水分解により開環したテトラカルボン酸」、あるいは「酸二無水物の一方が加水開環したもの」等が混入する。しかし、イミド化の際に減圧・加熱しているので、ポリアミド酸の重合反応が停止した場合でも、開環した酸無水物を再び閉環することが期待できる。
【００６０】
本方法において、上記酸二無水物は、特に限定されるものではなく、あらゆる酸二無水物を用いることができる。例えば、２，２−ヘキサフルオロプロピリデンジフタル酸二無水物、２，２−ビス（４−ヒドロキシフェニル）プロパンジベンゾエート−３，３’，４，４’−テトラカルボン酸二無水物、ブタンテトラカルボン酸二無水物、１，２，３，４−シクロブタンテトラカルボン酸二無水物、１，３−ジメチル−１，２，３，４−シクロブタンテトラカルボン酸、１，２，３，４−シクロペンタンテトラカルボン酸二無水物、２，３，５−トリカルボキシシクロペンチル酢酸二無水物、３，５，６−トリカルボキシノルボナン−２−酢酸二無水物、２，３，４，５−テトラヒドロフランテトラカルボン酸二無水物、５−（２，５−ジオキソテトラヒドロフラル）−３−メチル−３−シクロヘキセン−１，２−ジカルボン酸二無水物、およびビシクロ［２，２，２］−オクト−７−エン−２，３，５，６−テトラカルボン酸二無水物等の脂肪族または脂環式テトラカルボン酸二無水物；並びに、ピロメリット酸二無水物、３，３’，４，４’−ベンゾフェノンテトラカルボン酸二無水物、３，３’，４，４’−ビフェニルスルホンテトラカルボン酸二無水物、１，４，５，８−ナフタレンテトラカルボン酸二無水物、２，３，６，７−ナフタレンテトラカルボン酸二無水物、３，３’，４，４’−ビフェニルエーテルテトラカルボン酸二無水物、３，３’，４，４’−ジメチルジフェニルシランテトラカルボン酸二無水物、３，３’，４，４’−テトラフェニルシランテトラカルボン酸二無水物、１，２，３，４−フランテトラカルボン酸二無水物、４，４’−ビス（３，４−ジカルボキシフェノキシ）ジフェニルスルフィド二無水物、４，４’−ビス（３，４−ジカルボキシフェノキシ）ジフェニルスルホン二無水物、４，４’−ビス（３，４−ジカルボキシフェノキシ）ジフェニルプロパン二無水物、３，３’，４，４’−パーフルオロイソプロピリデンジフタル酸二無水物、３，３’，４，４’−ビフェニルテトラカルボン酸二無水物、ビス（フタル酸）フェニルホスフィンオキサイド二無水物、ｐ−フェニレン−ビス（トリフェニルフタル酸）二無水物、ｍ−フェニレン−ビス（トリフェニルフタル酸）二無水物、ビス（トリフェニルフタル酸）−４，４’−ジフェニルエーテル二無水物、およびビス（トリフェニルフタル酸）−４，４’−ジフェニルメタン二無水物等の芳香族テトラカルボン酸二無水物等を挙げることができる。これらのテトラカルボン酸二無水物は、単独で、または２種以上を組み合わせて用いることができる。
【００６１】
中でも、有機溶媒への溶解性の高いポリイミドを得るためには、３，３’，４，４’−ビフェニルスルホンテトラカルボン酸二無水物、２，２’−ヘキサフルオロプロピリデンジフタル酸二無水物、２，３，３’，４’−ビフェニルテトラカルボン酸二無水物、４，４−（４，４’−イソプロピリデンジフェノキシ）ビスフタル酸無水物、２，２−ビス（４−ヒドロキシフェニル）プロパンジベンゾエート−３，３’，４，４’−テトラカルボン酸二無水物、３，３’，４，４’−ビフェニルエーテルテトラカルボン酸二無水物、３，３’，４，４’−テトラフェニルシランテトラカルボン酸二無水物、または１，２−エタンジベンゾエート−３，３’，４，４’−テトラカルボン酸二無水物を、上記酸二無水物として、含有させることが好ましい。
【００６２】
上記オリゴマー形成工程で使用できる上記ジアミンは、特に限定されるものではなく、アミノ基を２個有するジアミン化合物であればすべて用いることができる。つまり、脂肪族ジアミン、および芳香族ジアミンのすべての中から選択して用いればよい。本発明では、芳香族ジアミンを用いることが好ましい。
【００６３】
本方法で用いることができる芳香族ジアミンとしては、例えば、ｐ−フェニレンジアミン、ｍ−フェニレンジアミン、４，４’−ジアミノジフェニルメタン、４，４’−ジアミノフェニルエタン、４，４’−ジアミノフェニルエーテル、４，４’−ジジアミノフェニルスルフィド、４，４’−ジジアミノフェニルスルフォン、１，５−ジアミノナフタレン、３，３’−ジメチル−４，４’−ジアミノビフェニル、５−アミノ−１−（４’−アミノフェニル）−１，３，３’−トリメチルインダン、６−アミノ−１−（４’−アミノフェニル）−１，３，３’−トリメチルインダン、４，４’−ジアミノベンズアニリド、３，５−ジアミノ−３’−トリフルオロメチルベンズアニリド、３，５−ジアミノ−４’−トリフルオロメチルベンズアニリド、３，４−ジアミノジフェニルエーテル、２，７−ジアミノフルオレン、２，２’−ビス（４−アミノフェニル）ヘキサフルオロプロパン、４，４’−メチレン−ビス（２−クロロアニリン）、２，２’，５，５’−テトラクロロ−４，４’−ジアミノビフェニル、２，２’−ジクロロ−４，４’−ジアミノ−５，５’−ジメトキシビフェニル、３，３’−ジメトキシ−４，４’−ジアミノビフェニル、４，４’−ジアミノ−２，２’−ビス（トリフルオロメチル）ビフェニル、２，２−ビス［４−（４−アミノフェノキシ）フェニル］プロパン、２，２−ビス［４−（４−アミノフェノキシ）フェニル］ヘキサフルオロプロパン、１，４−ビス（４−アミノフェノキシ）ベンゼン、４，４’−ビス（４−アミノフェノキシ）−ビフェニル、１，３−ビス（４−アミノフェノキシ）ベンゼン、１，３−ビス（３−アミノフェノキシ）ベンゼン、９，９’−ビス（４−アミノフェニル）フルオレン、４，４’−（ｐ−フェニレンイソプロピリデン）ビスアニリン、４，４’−（ｍ−フェニレンイソプロピリデン）ビスアニリン、２，２’−ビス［４−（４−アミノ−２−トリフルオロメチルフェノキシ）フェニル］ヘキサフルオロプロパン、および４，４’−ビス［４−（４−アミノ−２−トリフルオロメチル）フェノキシ］−オクタフルオロビフェニル等の芳香族ジアミン；ジアミノテトラフェニルチオフェン等の、芳香環に結合された２個のアミノ基と当該アミノ基の窒素原子以外のヘテロ原子とを有する芳香族ジアミン；４，６−ジアミノレゾルシノール、３，３’−ジアミノ−４，４’−ジヒドロキシビフェニル、４，４’−ジアミノ−３，３’−ジヒドロキシビフェニル、４，４’−ジアミノ−２，２’−ジヒドロキシビフェニル、および４，４’−ジアミノ−２，２’，５，５’−テトラヒドロキシビフェニル等のヒドロキシビフェニル化合物類；３，３’−ジアミノ−４，４’−ジヒドロキシジフェニルメタン、２，２−ビス［３−アミノ−４−ヒドロキシフェニル］プロパン、２，２−ビス［４−アミノ−３−ヒドロキシフェニル］プロパン、２，２−ビス［３−アミノ−４−ヒドロキシフェニル］ヘキサフルオロプロパン、および４，４’−ジアミノ−２，２’，５，５’−テトラヒドロキシジフェニルメタン等のヒドロキシジフェニルメタン等のヒドロキシジフェニルアルカン類；３，３’−ジアミノ−４，４’−ジヒドロキシジフェニルエーテル、４，４’−ジアミノ−３，３’−ジヒドロキシジフェニルエーテル、４，４’−ジアミノ−２，２’−ジヒドロキシジフェニルエーテル、および４，４’−ジアミノ−２，２’，５，５’−テトラヒドロキシジフェニルエーテル等のヒドロキシジフェニルエーテル化合物；３，３’−ジアミノ−４，４’−ジヒドロキシジフェニルスルフォン、４，４’−ジアミノ−３，３’−ジヒドロキシジフェニルスルフォン、４，４’−ジアミノ−２，２’−ジヒドロキシジフェニルスルフォン、および４，４’−ジアミノ−２，２’，５，５’−テトラヒドロキシジフェニルスルフォン等のジフェニルスルフォン化合物；２，２’−ビス［４−（４−アミノ−３−ヒドロキシフェノキシ）フェニル］プロパン等のビス［（ヒドロキシフェニル）フェニル］アルカン化合物類；ビス［４−（４−アミノ−３−ヒドロキシフェノキシ）フェニル］スルフォン、ビス［４−（３−アミノフェノキシ）フェニル］スルフォン等のビス［（ヒドロキシフェノキシ）フェニル］スルフォン化合物；２，４−ジアミノフェノール等のジアミノフェノール類；３，３’−ジアミノ−４，４’−ジヒドロキシビフェニル、４，４’−ジアミノ−３，３’−ジハイドロキシジフェニルメタン、４，４’−ジアミノ−２，２’−ジハイドロキシジフェニルメタン、２，２’−ビス［３−アミノ−４−ヒドロキシフェニル］プロパン、および４，４’−ビス（４−アミノ−３−ヒドキシフェノキシ）ビフェニル等のビス（ヒドキシフェノキシ）ビフェニル化合物類；２，５−ジアミノテレフタル酸等のジアミノフタル酸類；３，３’−ジアミノ−４，４’−ジカルボキシビフェニル、４，４’−ジアミノ−３，３’−ジカルボキシビフェニル、４，４’−ジアミノ−２，２’−ジカルボキシビフェニル、および４，４’−ジアミノ−２，２’，５，５’−テトラカルボキシビフェニル等のカルボキシビフェニル化合物類；３，３’−ジアミノ−４，４’−ジカルボキシジフェニルメタン、２，２−ビス［３−アミノ−４−カルボキシフェニル］プロパン、２，２−ビス［４−アミノ−３−カルボキシフェニル］プロパン、２，２−ビス［３−アミノ−４−カルボキシフェニル］ヘキサフルオロプロパン、および４，４’−ジアミノ−２，２’，５，５’−テトラカルボキシジフェニルメタン等のカルボキシジフェニルアルカン類；３，３’−ジアミノ−４，４’−ジカルボキシジフェニルエーテル、４，４’−ジアミノ−３，３’−ジカルボキシジフェニルエーテル、４，４’−ジアミノ−２，２’−ジカルボキシジフェニルエーテル、および４，４’−ジアミノ−２，２’，５，５’−テトラカルボキシジフェニルエーテル等のカルボキシジフェニルエーテル化合物；３，３’−ジアミノ−４，４’−ジカルボキシジフェニルスルフォン、４，４’−ジアミノ−３，３’−ジカルボキシジフェニルスルフォン、４，４’−ジアミノ−２，２’−ジカルボキシジフェニルスルフォン、および４，４’−ジアミノ−２，２’，５，５’−テトラカルボキシジフェニルスルフォン等のジフェニルスルフォン化合物；２，２−ビス［４−（４−アミノ−３−カルボキシフェノキシ）フェニル］プロパン等のビス［（カルボキシフェノキシ）フェニル］アルカン化合物類；２，２−ビス［４−（４−アミノ−３−カルボキシフェノキシ）フェニル］スルフォン等のビス［（カルボキシフェノキシ）フェニル］スルフォン化合物；３，５−ジアミノ安息香酸等のジアミノ安息香酸類を挙げることができる。
【００６４】
また、本方法で用いることができる脂肪族ジアミンとしては、例えば、１，３−プロパンジアミン、テトラメチレンジアミン、ペンタメチレンジアミン、オクタメチレンジアミン、ノナメチレンジアミン、４，４’−ジアミノヘプタメチレンジアミン、１，４−ジアミノシクロヘキサン、テトラヒドロジシクロペンタジエニレンジアミン、ヘキサヒドロ−４，７−メタノインダニレンジメチレンジアミン、トリシクロ［６，２，１，０２．７］−ウンデシレンジメチルジアミン、４，４’−メチレンビス（シクロヘキシルアミン）、およびｍ−キシリレンジアミン等の脂肪族ジアミンおよび脂環式ジアミンが挙げられる。
【００６５】
上記例示したジアミン化合物は、単独で、または２種以上組み合わせて用いることができる。
【００６６】
（１−Ｂ．酸二無水物とジイソシアネートとを用いる方法）
本方法では、酸二無水物とジイソシアネート化合物とを有機極性溶媒中で１〜１２時間重縮合反応させる。それにより、脱炭酸して酸二無水物末端オリゴマーが得られる。この際の当量数は、酸二無水物＞ジイソシアネート化合物である。また、酸二無水物÷ジイソシアネート化合物の比は、１より大きく１０以下であることが好ましく、１．１以上５以下であることがより好ましく、１．３以上３以下であることが特に好ましい。
【００６７】
酸二無水物とジイソシアネート化合物との重縮合反応させる条件としては、有機極性溶媒中で、室温〜８０℃で加熱後、更に１５０〜２００℃程度に加熱することが好ましい。これにより、重縮合反応を促進させることができる。さらに、この際、減圧することが、より好ましい。これにより、脱炭酸反応を促進させることができる。なお、上記有機極性溶媒としては、例えば、Ｎ，Ｎ’−ジメチルスルホキシド、Ｎ，Ｎ’−ジメチルホルムアミド、Ｎ，Ｎ’−ジエチルホルムアミド、Ｎ，Ｎ’−ジメチルアセトアミド、Ｎ，Ｎ’−ジエチルアセトアミド、Ｎ−メチル−２−ピロリドン、およびヘキサメチレンホスホアミド等を用いることができる。
【００６８】
本方法で用いられる酸二無水物は、特に限定されるものではなく、例えば、上記（１−Ａ．酸二無水物とジアミン化合物とを用いる方法）の項に記載の酸二無水物を用いることができる。
【００６９】
本方法で用いられるジイソシアネートは、特に限定されないが、例えば、１，４−テトラメチレンジイソシアネ−ト、１，５−ペンタメチレンジイソシアネ−ト、１，６−ヘキサメチレンジイソシアネ−ト、２，２，４−トリメチル−１，６−へキサメチレンジイソシアネ−ト、リジンジイソシアネ−ト、３−イソシアネ−トメチル−３，５，５’−トリメチルシクロヘキシルイソシアネ−ト（イソホロンジイソシアネ−ト）、１，３−ビス（イソシアネ−トメチル）−シクロヘキサン、４，４’−ジシクロヘキシルメタンジイソシアネ−ト、トリレンジイソシアネ−ト、４，４’−ジフェニルメタンジイソシアネ−ト、２，４’−ジフェニルメタンジイソシアネ−ト、２，２’−ジフェニルメタンジイソシアネ−ト、１，５−ナフタレンジイソシアネ−ト、ポリメチレンポリフェニルポリイソシアネ−ト、カルボジイミド化ジフェニルメタンポリイソシアネ−ト、トリジンジイソシアネ−ト、２，４−トリレンジイソシアネ−ト、２，６−トリレンジイソシアネ−ト、キシリレンジイソシアネ−ト、テトラメチルキシレンジイソシアネ−ト、水添ジフェニルメタンジイソシアネ−ト、水添キシリレンジイソシアネ−ト、ダイマ−酸ジイソシアネ−ト、およびノルボルネンジイソシアネ−ト等を挙げることができる。
【００７０】
（２．重合工程）
重合工程では、上述の方法で合成された酸二無水物末端オリゴマーと脂肪族ジアミンとを付加重合反応させる。これにより、本発明のポリイミド前駆体を合成することができる。
【００７１】
具体的には、上記酸二無水物末端オリゴマーと脂肪族ジアミンとを有機溶媒中で、０．５〜１２時間付加重合反応させる。このときの反応温度は、１００℃以下が好ましく、５０℃以下がより好ましい。脂肪族ジアミンは、ポリイミド前駆体のカルボン酸と塩を形成して、不溶化しやすい。そのため、酸二無水物と有機極性溶媒とからなる溶液あるいは懸濁溶液に、脂肪族ジアミンを添加することが好ましい。
【００７２】
本発明に用いる酸二無水物末端オリゴマーは溶媒への溶解性が高く、酸二無水物のモノマーに比べ、重合時に脂肪族のジアミンと塩を形成して不溶化しにくいという利点を有する。
【００７３】
重合工程で用いることができる脂肪族ジアミンは、特に限定されるものではなく、＜Ｉ．ポリイミド前駆体＞の項、および（１．オリゴマー合成工程）の項で例示した脂肪族ジアミンを用いることができる。
【００７４】
上記付加重合反応に用いる有機溶媒として、例えば、Ｎ，Ｎ’−ジメチルスルホキシド、Ｎ，Ｎ’−ジメチルホルムアミド、Ｎ，Ｎ’−ジエチルホルムアミド、Ｎ，Ｎ’−ジメチルアセトアミド、Ｎ，Ｎ’−ジエチルアセトアミド、Ｎ−メチル−２−ピロリドン、ヘキサメチレンホスホアミド、ジオキソラン、テトラヒドロフラン、およびジオキソラン等が挙げられる。なお、これらは、単独で、または２種以上を混合して使用することができる。
【００７５】
通常、芳香族ジアミン由来のポリアミド酸を閉環してイミド化する際には、下記スキーム（３）に表されるように、分子鎖長が縮む。
【００７６】
【化１０】
2006321924.tif 000011
【００７７】
したがって、イミド化するには、分子鎖全体が運動できる温度以上に加熱する必要があり、２５０℃以上の高温にすることが必要である。
【００７８】
それに対して、脂肪族ジアミン由来のポリアミド酸は、脂肪族部位が低温で自由に振動できる。そのため、分子鎖全体が運動できる温度以下の温度でも、イミド化することができる。また、脂肪族ジアミン由来のアミド酸−ＮＨ−の電子密度が、芳香族ジアミン由来のアミド酸−ＮＨ−の電子密度よりも高いため、イミド化自体も起こりやすい。なお、脂肪族ジアミン由来のアミド酸のイミド化は、下記スキーム（４）に表されるように進行する。
【００７９】
【化１１】
2006321924.tif 000012
【００８０】
上述したように、本発明のポリイミド前駆体は、脂肪族ジアミン由来のポリアミド酸以外の部位が既にイミド化されている。そのため、本発明のポリイミド前駆体をイミド化する際は、脂肪族ジアミン由来のポリアミド酸のみをイミド化すればよい。したがって、本発明のポリイミド前駆体は、２００℃以下でイミド化を行うことができるのである。
【００８１】
＜ＩＩＩ．感光性樹脂組成物＞
本発明にかかる感光性樹脂組成物は、上述のポリイミド前駆体と、（Ａ）（メタ）アクリル化合物とを、少なくとも含有していればよく、その他の具体的な構成については特に限定されるものではない。なお、上述のポリイミド前駆体、および（メタ）アクリル化合物に加えて、上記感光性樹脂組成物は、（Ｂ）光反応開始剤、（Ｃ）難燃剤、（Ｄ）炭素−炭素２重結合および３級アミノ基を分子内に有する化合物、あるいは炭素−炭素２重結合およびアミド基を有する化合物、および（Ｅ）エポキシ化合物のうち、少なくとも１つを含有していてもよい。以下、上述したポリイミド前駆体を除く、上記（Ａ）〜（Ｅ）の各構成成分について、詳細に説明する。
【００８２】
（Ａ．（メタ）アクリル化合物）
本発明においては、本発明のポリイミド前駆体に、（メタ）アクリル化合物を加えて、感光性樹脂組成物とする。本発明に用いられる（メタ）アクリル化合物は、特に限定されるものではなく、炭素−炭素２重結合を有していればよい。具体的には、以下の化合物を例示することができる。
【００８３】
例えば、ビスフェノールＦ  ＥＯ変性（ｎ＝２〜５０）ジアクリレート、ビスフェノールＡ  ＥＯ変性（ｎ＝２〜５０）ジアクリレート、スフェノールＳ  ＥＯ変性（ｎ＝２〜５０）ジアクリレート、１，６−ヘキサンジオールジアクリレート、ネオペンチルグリコールジアクリレート、エチレングリコールジアクリレート、ペンタエリスリトールジアクリレート、トリメチロールプロパントリアクリレート、ペンタエリスリトールトリアクリレート、ジペンタエリスリトールヘキサアクリレート、テトラメチロールプロパンテトラアクリレート、テトラエチレングリコールジアクリレート、１，６−ヘキサンジオールジメタクリレート、ネオペンチルグリコールジメタクリレート、エチレングリコールジメタクリレート、ペンタエリスリトールジメタクリレート、トリメチロールプロパントリメタクリレート、ペンタエリスリトールトリメタクリレート、ジペンタエリスリトールヘキサメタクリレート、テトラメチロールプロパンテトラメタクリレート、テトラエチレングリコールジメタクリレート、メトキシジエチレングリコールメタクリレート、メトキシポリエチレングリコールメタクリレート、β−メタクロイルオキシエチルハイドロジェンフタレート、β−メタクロイルオキシエチルハイドロジェンサクシネート、３−クロロ−２−ヒドロキシプロピルメタクリレート、ステアリルメタクリレート、フェノキシエチルアクリレート、フェノキシジエチレングリコールアクリレート、フェノキシポリエチレングリコールアクリレート、β−アクリロイルオキシエチルハイドロジェンサクシネート、ラウリルアクリレート、エチレングリコールジメタクリレート、ジエチレングリコールジメタクリレート、トリエチレングリコールジメタクリレート、ポリエチレングリコールジメタクリレート、１，３−ブチレングリコールジメタクリレート、１，６−ヘキサンジオールジメタクリレート、ネオペンチルグリコールジメタクリレート、ポリプロピレングリコールジメタクリレート、２−ヒドロキシ−１，３−ジメタクロキシプロパン、２，２−ビス［４−（メタクロキシエトキシ）フェニル］プロパン、２，２−ビス［４−（メタクロキシ・ジエトキシ）フェニル］プロパン、２，２−ビス［４−（メタクロキシ・ポリエトキシ）フェニル］プロパン、ポリエチレングリコールジクリレート、トリプロピレングリコールジアクリレート、ポリプロピレングリコールジアクリレート、２，２−ビス［４−（アクリロキシ・ジエトキシ）フェニル］プロパン、２，２−ビス［４−（アクリロキシ・ポリエトキシ）フェニル］プロパン、２−ヒドロキシ−１−アクリロキシ３−メタクロキシプロパン、トリメチロールプロパントリメタクリレート、テトラメチロールメタントリアクリレート、テトラメチロールメタンテトラアクリレート、メトキシジプロピレングリコールメタクリレート、メトキシトリエチレングリコールアクリレート、ノニルフェノキシポリエチレングリコールアクリレート、ノニルフェノキシポリプロピレングリコールアクリレート、１−アクリロイルオキシプロピル−２−フタレート、イソステアリルアクリレート、ポリオキシエチレンアルキルエーテルアクリレート、ノニルフェノキシエチレングリコールアクリレート、ポリプロピレングリコールジメタクリレート、１，４−ブタンジオールジメタクレート、３−メチル−１，５−ペンタンジオールジメタクリレート、１，６−メキサンジオールジメタクリレート、１，９−ノナンジオールメタクリレート、２，４−ジエチル−１，５−ペンタンジオールジメタクリレート、１，４−シクロヘキサンジメタノールジメタクリレート、ジプロピレングリコールジアクリレート、トリシクロデカンジメタノールジアクリレート、２，２−水添ビス［４−（アクリロキシ・ポリエトキシ）フェニル］プロパン、２，２−ビス［４−（アクリロキシ・ポリプロポキシ）フェニル］プロパン、２，４−ジエチル−１，５−ペンタンジオールジアクリレート、エトキシ化トチメチロールプロパントリアクリレート、プロポキシ化トチメチロールプロパントリアクリレート、イソシアヌル酸トリ（エタンアクリレート）、ペンタスリトールテトラアクリレート、エトキシ化ペンタスリトールテトラアクリレート、プロポキシ化ペンタスリトールテトラアクリレート、ジトリメチロールプロパンテトレアクリレート、ジペンタエリスリトールポリアクリレート、イソシアヌル酸トリアリル、グリシジルメタクリレート、グリシジルアリルエーテル、１，３，５−トリアクリロイルヘキサヒドロ−ｓ−トリアジン、トリアリル１，３，５−ベンゼンカルボキシレート、トリアリルアミン、トリアリルシトレート、トリアリルフォスフェート、アロバービタル、ジアリルアミン、ジアリルジメチルシラン、ジアリルジスルフィド、ジアリルエーテル、ザリルシアルレート、ジアリルイソフタレート、ジアリルテレフタレート、１，３−ジアリロキシ−２−プロパノール、ジアリルスルフィドジアリルマレエート、４，４’−イソプロピリデンジフェノールジメタクリレート、および４，４’−イソプロピリデンジフェノールジアクリレート等を例示することができる。なお、架橋密度を向上させるためには、特に２官能以上のモノマーを用いることが好ましい。
【００８４】
その他の炭素−炭素２重結合を有する化合物として、スチレン、ジビニルベンゼン、ビニル−４−ｔ−ブチルベンゾエート、ビニルｎ−ブチルエーテル、ビニルｉｓｏブチルエーテル、ビニルｎ−ブチレート、ビニル−ｎ−カプロレート、およびビニルｎ−カプリレート等のビニル化合物；イソシアヌル酸トリアリル、およびフタル酸ジアリルエーテル等のアリル化合物を例示することができる。
【００８５】
上記炭素−炭素２重結合を有する化合物は、本発明のポリイミド前駆体１００重量部に対し、１〜４００重量部配合することが好ましく、３〜３００重量部の範囲が更に好ましい。上記範囲内で配合することによって、特に効果的に、従来のものに比べて、低温でイミド化する感光性樹脂組成物を実現することができる。なお、上記炭素−炭素２重結合を有する化合物として、１種類の化合物を用いてもよいし、数種を混合して用いてもよい。また、パーオキサイド等のラジカル発生剤を混入させてもよい。
【００８６】
（Ｂ．光反応開始剤）
本明細書において、「光反応開始剤」とは、光照射によりラジカルを発生する化合物の総称である。本発明にかかる光反応開始剤は、特に限定されるものではなく、２５０〜４５０ｎｍの光照射により、ラジカルを発生するものであればよい。具体的には、以下のものを例示することができる。
【００８７】
例えば、下記式（９）および式（１０）
【００８８】
【化１２】
2006321924.tif 000013
【００８９】
【化１３】
2006321924.tif 000014
【００９０】
（式中、Ｒ６、Ｒ７、Ｒ８、Ｒ９、Ｒ１０、およびＲ１１は、それぞれ、Ｃ６Ｈ５−、Ｃ６Ｈ４（ＣＨ３）−、Ｃ６Ｈ２（ＣＨ３）３−、（ＣＨ３）３Ｃ−、Ｃ６Ｈ３Ｃｌ２−、メトキシ基、またはエトキシ基である。）
で表されるアシルフォスフィンオキシド化合物が挙げられる。これにより発生したラジカルは、２重結合を有する反応基（ビニル、アクロイル、メタクロイル、またはアリル等）と反応し架橋を促進する。
【００９１】
上記式（９）で表されるアシルフォスフィンオキシドは、２個のラジカルを発生するのに対して、上記式（１０）で表されるアシルフォスフィンオキシドは、α開裂により、４個のラジカルを発生する。したがって、本発明においては、上記式（１０）で表されるアシルフォスフィンオキシドを用いることが、特に好ましい。
【００９２】
また、本発明において、上記光反応開始剤は、上述のポリイミド前駆体１００重量部に対して、０．０１〜５０重量部含有することが好ましい。
【００９３】
また、本発明にかかる感光性樹脂組成物においては、上記光反応開始剤として、パーオキサイドと増感剤とを組み合わせて用いることができる。この構成とすることによって、感光性樹脂組成物は、実用に供しうる感光感度を達成することができる。
【００９４】
上記パーオキサイドとしては、種々のパーオキサイドを用いることができるが、特に、３，３’，４，４’−テトラ（ｔ−ブチルパーオキシカルボニル）ベンゾフェノンを用いることが好ましい。
【００９５】
また、上記増感剤は特に限定されるものでないが、例えば、ミヒラケトン、ビス−４，４’−ジエチルアミノベンゾフェノン、ベンゾフェノン、カンファーキノン、ベンジル、４，４’−ジメチルアミノベンジル、３，５−ビス（ジエチルアミノベンジリデン）−Ｎ−メチル−４−ピペリドン、３，５−ビス（ジメチルアミノベンジリデン）−Ｎ−メチル−４−ピペリドン、３，５−ビス（ジエチルアミノベンジリデン）−Ｎ−エチル−４−ピペリドン、３，３’−カルボニルビス（７−ジエチルアミノ）クマリン、リボフラビンテトラブチレート、２−メチル−１−［４−（メチルチオ）フェニル］−２−モルフォリノプロパン−１−オン、２，４−ジメチルチオキサントン、２，４−ジエチルチオキサントン、２，４−ジイソプロピルチオキサントン、３，５−ジメチルチオキサントン、３，５−ジイソプロピルチオキサントン、１−フェニル−２−（エトキシカルボニル）オキシイミノプロパン−１−オン、ベンゾインエーテル、ベンゾインイソプロピルエーテル、ベンズアントロン、５−ニトロアセナフテン、２−ニトロフルオレン、アントロン、１，２−ベンズアントラキノン、１−フェニル−５−メルカプト−１Ｈ−テトラゾール、チオキサンテン−９−オン、１０−チオキサンテノン、３−アセチルインドール、２，６−ジ（ｐ−ジメチルアミノベンザル）−４−カルボキシシクロヘキサノン、２，６−ジ（ｐ−ジメチルアミノベンザル）−４−ヒドロキシシクロヘキサノン、２，６−ジ（ｐ−ジエチルアミノベンザル）−４−カルボキシシクロヘキサノン、２，６−ジ（ｐ−ジエチルアミノベンザル）−４−ヒドロキシシクロヘキサノン、４，６−ジメチル−７−エチルアミノクマリン、７−ジエチルアミノ−４−メチルクマリン、７−ジエチルアミノ−３−（１−メチルベンゾイミダゾリル）クマリン、３−（２−ベンゾイミダゾリル）−７−ジエチルアミノクマリン、３−（２−ベンゾチアゾリル）−７−ジエチルアミノクマリン、２−（ｐ−ジメチルアミノスチリル）ベンゾオキサゾール、２−（ｐ−ジメチルアミノスチリル）キノリン、４−（ｐ−ジメチルアミノスチリル）キノリン、２−（ｐ−ジメチルアミノスチリル）ゼンゾチアゾール、および２−（ｐ−ジメチルアミノスチリル）−３，３’−ジメチルー３Ｈ−インドール等を好適に用いることができる。
【００９６】
上記増感剤は、増感効果が得られ、かつ現像性に悪影響を及ぼさない範囲で配合すればよい。具体的には、本発明のポリイミド前駆体１００重量部に対し、０．０１〜５０重量部配合すること好ましく、０．１〜２０重量部配合することが、更に好ましい。なお、増感剤として、１種類の化合物を用いてもよいし、数種を混合して用いてもよい。
【００９７】
さらに、本発明で用いられる感光性樹脂組成物は、実用に供しうる感光感度を達成するため、光重合助剤を含むことができる。上記光重合助剤は特に限定されるものでない。例えば、４−ジエチルアミノエチルベンゾエート、４−ジメチルアミノエチルベンゾエート、４−ジエチルアミノブロピルベンゾエート、４−ジメチルアミノプロピルベンゾエート、４−ジメチルアミノイソアミルベンゾエート、Ｎ−フェニルグリシン、Ｎ−メチル−Ｎ−フェニルグリシン、Ｎ−（４−シアノフェニル）グリシン、４−ジメチルアミノベンゾニトリル、エチレングリコールジチオグリコレート、エチレングリコールジ（３−メルカブトプロピオネート）、トリメチロールプロパンチオグリコレート、トリメチロールプロパントリ（３−メルカプトプロピオネート）、ペンタエリスリトールテトラチオグリコレート、ペンタエリスリトールテトラ（３−メルカプトプロピオネート）、トリメチロールエタントリチオグリコレート、トリメチロールプロパントリチオグリコレート、トリメチロールエタントリ（３−メルカプトプロピオネート）、ジペンタエリスリトールヘキサ（３−メルカプトプロピオネート）、チオグリコール酸、α−メルカプトプロピオン酸、ｔ−ブチルペルオキシベンゾエート、ｔ−ブチルペルオキシメトキシペンゾエート、ｔ−ブチルペルオキシニトロベンゾエート、ｔ−ブチルペルオキシエチルベンゾエート、フェニルイソプロピルペルオキシベンゾエート、ジｔ−ブチルジペルオキシイソフタレート、トリｔ−ブチルトリペルオキシトリメリテート、トリｔ−ブチルトリペルオキシトリメシテート、テトラt−ブチルテトラペルオキシピロメリテート、２，５−ジメチル−２，５−ジ（ベンゾイルペルオキシ）ヘキサン、３，３’，４，４’−テトラ（ｔ−ブチルペルオキシカルボニル）ペンゾフェノン、３，３，４，４’−テトラ（ｔ−アミルペルオキシカルボニル）ベンゾフェノン、３，３’，４，４’−テトラ（ｔ−ヘキシルペルオキシカルボニル）ベンゾフェノン、２，６−ジ（ｐ−アジドベンザル）−４−ヒドロキシシクロヘキサノン、２，６−ジ（ｐ−アジドベンザル）−４―カルボキシシクロヘキサノン、２，６−ジ（ｐ−アジドベンザル）−４−メトキシシクロヘキサノン、２，６−ジ（ｐ−アジドベンザル）−４−ヒドロキシメチルシクロヘキサノン、３，５−ジ（ｐ−アジドベンザル）−１−メチル−４−ピペリドン、３，５−ジ（ｐ−アジドベンザル）−４−ピペリドン、３，５−ジ（ｐ−アジベンザル）−Ｎ−アセチル−４−ピペリドン、３，５−ジ（ｐ−アジドベンザル）−Ｎ−メトキシカルボニルー４−ピペリドン、２，６−ジ（ｐ−アジドベンザル）−４−ヒドロキシシクロヘキサノン、２，６−ジ（ｍ−アジドベンザル）−４−カルボキシシクロヘキサノン、２，６−ジ（ｍ−アジドベンザル）−４−メトキシシクロヘキサノン、２，６−ジ（ｍ−アジドベンザル）−４−ヒドロキシメチルシクロヘキサノン、３，５−ジ（ｍ−アジドべンザル）−Ｎ−メチル−４−ピペリドン、３，５−ジ（ｍ−アジドベンザル）−４−ピペリドン、３，５−ジ（ｍ−アジドベンザル）−Ｎ−アセチルー４−ピペリドン、３，５−ジ（ｍ−アジドベンザル）−Ｎ−メトキシカルボニル−４−ピペリドン、２，６−ジ（ｐ−アジドシンナミリデン）−４−ヒドロキシシクロヘキサノン、２，６−ジ（ｐ−アジドシンナミリデン）−４−カルボキシシクロヘキサノン、２，６−ジ（ｐ−アジドシンナミリデン）−４−シクロヘキサノン、３，５−ジ（ｐ−アジドシンナミリデン）−Ｎ−メチル−４−ピペリドン、４，４’−ジアジドカルコン、３，３’−ジアジドカルコン、３，４’−ジアジドカルコン、４，３’−ジアジドカルコン、１，３−ジフェニル−１，２，３−プロパントリオン−２−（ｏ−アセチル）オキシム、１，３−ジフェニル−１，２，３−プロパントリオン−２−（ｏ−ｎ−プロピルカルボニル）オキシム、１，３−ジフェニル−１，２，３−プロパントリオン−２−（ｏ−メトキシカルボニル）オキシム、１，３−ジフェニル−１，２，３−プロパントリオン−２−（ｏ−エトキシカルボニル）オキシム、１，３−ジフェニル−１，２，３−プロパントリオン−２−（ｏ−ベンゾイル）オキシム、１，３−ジフェニル−１，２，３−プロパントリオン−２−（ｏ−フェニルオキシカルボニル）オキシム、１，３−ビス（ｐ−メチルフェニル）−１，２，３−プロパントリオン−２−（ｏ−ベンゾイル）オキシム、１，３−ビス（ｐ−メトキシフェニル）−１，２，３−プロパントリオン−２−（ｏ−エトキシカルボニル）オキシム、および１−（ｐ−メトキシフェニル）−３−（ｐ−ニトロフェニル）−１，２，３−プロパントリオン−２−（ｏ−フェニルオキシカルボニル）オキシム等を用いることができる。また、別の助剤として、トリエチルアミン、トリブチルアミン、およびトリエタノールアミン等のトリアルキルアミン類を混合することもできる。
【００９８】
上記光重合助剤は、増感効果が得られ、かつ現像性に悪影響を及ぼさない範囲で配合すればよい。具体的には、本発明のポリイミド前駆体１００重量部に対し、０．０１〜５０重量部配合されることが好ましく、０．１〜２０重量部の範囲が更に好ましい。なお、光重合助剤として１種類の化合物を用いてもよいし、数種を混合してもよい。
【００９９】
（Ｃ．難燃剤）
本発明の感光性樹脂組成物には、ポリイミド前駆体、（メタ）アクリル化合物、および光反応開始剤の他に、難燃剤を含んでもよい。本明細書において、「難燃剤」とは、プラスチック、木材、または繊維等の可燃性物質に、添加または反応させることにより、可燃性物質を燃えにくくする働きのある物質のことを意味する。
【０１００】
難燃剤の添加量は、特に限定されるものではなく、以下に詳述するように、用いる難燃剤の種類に応じて適宜変更すればよい。一般的には、ポリイミド前駆体、および炭素−炭素２重結合を有する化合物の合計量を基準として、５〜５０重量％の範囲で用いることが好ましい。難燃剤をこの範囲内で用いることによって、硬化後のカバーレイフィルムに難燃性を効果的に付与することができる。さらに、硬化後のカバーレイフィルムの機械特性を向上させることができる。
【０１０１】
本発明にかかる難燃剤には、（１）リンを含む化合物（以下、「リン系化合物」ともいう）、（２）ハロゲンを含む化合物（以下、「含ハロゲン化合物」ともいう）、（３）１分子中にハロゲン原子を有するリン系化合物、（４）シロキサン部位を含む化合物等が含まれる。本発明において、難燃剤として用いることが可能な上記（１）〜（４）の化合物について、以下、詳細に述べる。
【０１０２】
（Ｃ−１．リン系化合物）
上記難燃剤が、リン系化合物である場合、そのリン含量は、５．０重量％以上であることが好ましく、７．０重量％以上であることが更に好ましい。そのようなリン系化合物を用いることにより、難燃性を効果的に付与することができる。なお、難燃剤として、用いられるリン系化合物のことを、以下、「リン原子を含む難燃剤」とも称する。
【０１０３】
上記リン系化合物としては、ホスファゼン、ホスフィン、ホスフィンオキサイド、リン酸エステル（縮合リン酸エステルも含む）、および亜リン酸エステル等のリン化合物等が挙げられる。特に、感光性樹脂組成物との相溶性の面から、ホスファゼン、ホスフィンオキサイド、またはリン酸エステル（縮合リン酸エステルも含む）であることが好ましい。
【０１０４】
さらには、難燃性を付与でき、かつ耐加水分解性をもつという点から、以下のリン系化合物を難燃剤として用いることが好ましい。そのような化合物としては、例えば、ＳＰＥ−１００（大塚化学製  ホスファゼン化合物）、ＳＰＨ−１００（大塚化学製  ホスファゼン化合物）、ＴＰＰ（トリフェニルホスフェート）（大八化学製）、ＴＣＰ（トリクレジルホスフェート）（大八化学製）、ＴＸＰ（トリキシレニルホスフェート）（大八化学製）、ＣＤＰ（クレジルジフェニルホスフェート）（大八化学製）、およびＰＸ−１１０（クレジル２，６−キシレニルホスフェート）（大八化学製）等のリン酸エステル；ＣＲ−７３３Ｓ（レゾシノ−ルジホスフェート）（大八化学製）、ＣＲ−７４１（大八化学製）、ＣＲ−７４７（大八化学製）、およびＰＸ−２００（大八化学製）等の非ハロゲン系縮合リン酸エステル；ビスコートＶ３ＰＡ（大阪有機化学工業製）、およびＭＲ−２６０（大八化学製）等のリン酸（メタ）アクリレート；並びに、亜リン酸トリフェニルエステル等の亜リン酸エステル等が挙げられる。
【０１０５】
（Ｃ−２．含ハロゲン化合物）
上記難燃剤が、含ハロゲン化合物である場合、難燃性の向上という点からは、ハロゲン含量は多ければ多いほど好ましい。具体的には、そのハロゲン含量は１５重量％以上であることが好ましく、２０重量％以上であることが更に好ましい。そのような含ハロゲン化合物を用いることにより、難燃性を効果的に付与することができる。
【０１０６】
上記含ハロゲン化合物に含まれるハロゲンとしては、特に、塩素または臭素を用いることが好ましい。上記含ハロゲン化合物として、例えば、塩素を含む有機化合物、および臭素を含む有機化合物等が挙げられるが、難燃性の付与という面から、含臭素化合物であることが好ましい。具体的には、ニューフロンティアＢＲ−３０、ＢＲ−３０Ｍ、ＢＲ−３１、およびＢＲ−４２Ｍ（第一工業製薬製）等の臭素系モノマー；ピロガードＳＲ−２４５（第一工業製薬製）等の臭素化芳香族トリアジン；ピロガードＳＲ−２５０、およびＳＲ−４００Ａ（第一工業製薬製）等の臭素化芳香族ポリマー；並びに、ピロガードＳＲ−９９０Ａ（第一工業製薬製）等の臭素化芳香族化合物等が挙げられる。
【０１０７】
また、難燃剤として上記含ハロゲン化合物を用いた場合には、三酸化アンチモンおよび／または五酸化アンチモンを添加することが好ましい。これにより、プラスチックの熱分解開始温度域で、酸化アンチモンが難燃剤からハロゲン原子を引き抜いてハロゲン化アンチモンを生成するため、相乗的に難燃性を上げることができる。その添加量は、ポリイミド前駆体、炭素−炭素２重結合を有する化合物、および難燃剤の合計重量を基準として、０．１〜１０重量％の範囲であることが好ましく、１〜６重量％の範囲であることが、更に好ましい。
【０１０８】
三酸化アンチモンおよび五酸化アンチモンの白色粉末は、有機溶媒に溶解しない。そのため、その粉末の粒径が１００μｍ以上である場合、感光性樹脂組成物に混入すると白濁する。その結果、得られる感光性樹脂組成物に難燃性を付与することはできるが、透明性および現像性が低下する傾向にある。
【０１０９】
したがって、上記粉末の粒径は、１００μｍ以下であることが好ましい。さらには、感光性樹脂組成物の透明性を失うことなく難燃性を上げるためには、粉末の粒径が５０μｍ以下の三酸化アンチモンおよび／または五酸化アンチモンを用いることが好ましい。更にいえば、上記粉末の粒径は、１０μｍ以下がより好ましく、５μｍ以下が特に好ましい。
【０１１０】
粒径が５０μｍ以下の五酸化アンチモンとしては、サンエポックＮＡ−３１８１、ＮＡ−４８００、ＮＡ−１０３０、およびＮＡ−１０７０Ｌ（いずれも日産化学製）等が挙げられる。
【０１１１】
三酸化アンチモンおよび／または五酸化アンチモンは、粉末のまま感光性樹脂組成物に混入してもよい。また、感光性樹脂組成物中で粉末が沈降するようであれば、粉末を有機溶媒に分散させ、ゾル状にしてから混入してもよい。ゾル状にすることにより、ネットワークを形成して粉末の沈降を防ぐことができる。ゾル状にするための具体的な方法としては、三酸化アンチモンおよび／または五酸化アンチモンの粉末とともに分散剤を有機溶媒に添加する方法等がある。上記分散剤としては、気相法シリカ（二酸化ケイ素）とアルミナ（三酸化アルミニウム）との混合物を用いることができる。上記分散剤は、三酸化アンチモンおよび／または五酸化アンチモンの重量の２〜５倍重量添加することが好ましい。
【０１１２】
（Ｃ−３．１分子中にハロゲン原子を有するリン系化合物）
上記難燃剤は、１分子中にハロゲン原子を有するリン系化合物であってもよく、このような化合物としては、ＣＬＰ（トリス（２−クロロエチル）ホスフェート）、ＴＭＣＰＰ（トリス（クロロプロピル）ホスフェート）、ＣＲＰ（トリス（ジクロロプロピル）ホスフェート）、およびＣＲ−９００（トリス（トリブロモネオペンチル）ホスフェート）（いずれも大八化学製）等の含ハロゲンリン酸エステル等が挙げられる。
【０１１３】
（Ｃ−４．シロキサン部位を含む化合物）
上記難燃剤が、シロキサン部位を含む化合物である場合、当該化合物におけるフェニル基の含有率が小さければ、難燃の効果は小さくなる。一方、フェニル基の含有率が高ければ高いほど、難燃の効果が高くなる。したがって、耐熱性および難燃性を効果的に付与できる点から、芳香環を高比率で含有するオルガノポリシロキサン化合物であることが好ましい。具体的には、フェニル基を全有機置換基の１０モル％以上含有することが好ましく、２０モル％以上含有することがより好ましく、２５モル％以上含有することが特に好ましい。
【０１１４】
フェニル基の含有率の低いオルガノポリシロキサン化合物を難燃剤として用いた場合、新規ポリイミド組成物や炭素−炭素２重結合を有する化合物への分散性や相溶性が悪い傾向にある。したがって、感光性樹脂をフィルム化した場合に、屈折率の異なる複数成分が相分離した透明性の低いフィルム、もしくは不透明なフィルムとなる傾向にある。また、このようなフェニル基の含有率の低いオルガノポリシロキサン化合物を用いる場合、十分な難燃効果を得るために、添加する量を多くすることが好ましい。しかし、添加量をあまり多くすると、作製される感光性樹脂組成物の機械強度等の物性が低下する傾向がある。そのため、上記物性の低下が起こらない範囲で、できるだけ多く添加することが好ましい。
【０１１５】
上記難燃剤として、オルガノポリシロキサン化合物を用いると、燃焼時に有害ガスを発生しないで樹脂の難燃化を実現させることができる。一方、上述の含ハロゲン化合物を含有する樹脂組成物の場合は、難燃化は実現できるものの、燃焼時に有害なハロゲン系ガスを発生する。
【０１１６】
オルガノポリシロキサン化合物の構造は、一般的に、３官能性シロキサン単位（以下、「Ｔ単位」ともいう）と、２官能性シロキサン単位（以下、「Ｄ単位」ともいう）と、４官能性シロキサン単位（以下、「Ｑ単位」ともいう）との組み合わせで構成される。なお、上記Ｔ単位、Ｄ単位、およびＱ単位は特に、限定されるものではないが、上記Ｔ単位としては、Ｃ６Ｈ５ＳｉＯ３／２、およびＣＨ３ＳｉＯ３／２が好ましい。また、上記Ｄ単位としては、Ｃ６Ｈ５ＳｉＯ３／２、およびＣＨ３ＳｉＯ３／２が好ましい。また、上記Ｄ単位としては、（Ｃ６Ｈ５）２ＳｉＯ２／２、（ＣＨ３）Ｃ６Ｈ５ＳｉＯ２／２、および（ＣＨ３）２ＳｉＯ２／２が好ましい。
【０１１７】
本発明で良好な組み合わせは、Ｔ／Ｄ系、Ｔ／Ｄ／Ｑ系、およびＤ／Ｑ系等の、Ｄ単位を含有する系であり、これにより、良好な難燃性が与えられる。Ｄ単位は、いずれの組み合わせの場合でも、１０〜８０モル％含有されることが好ましく、１０〜７０モル％含有されることが更に好ましい。Ｄ単位の含有量が、少なくとも上記範囲内であると、効果的に難燃性を付与することができる。加えて、そのようなオルガノポリシロキサン化合物は、ポリイミド前駆体との分散性および溶解性は良好である。その結果、感光性樹脂組成物の外観、光学的透明度、および強度を良好なものとすることができる。
【０１１８】
上記Ｄ単位について、さらに詳述すると、上記例示のＤ単位のうち、ジメチルシロキサン単位（（ＣＨ３）２ＳｉＯ２／２）が、シリコーン樹脂に可撓性を付与する効果は最も大きい。その反面、あまりジメチルシロキサン部位が多すぎると、難燃性が低下する傾向にある。したがって、ジメチルシロキサン部位は、難燃性の低下が起こらない範囲で、含有させることが好ましい。具体的には、ジメチルシロキサン単位は、Ｄ単位中、６０モル％以下であることが好ましい。
【０１１９】
メチルフェニルシロキサン単位（（ＣＨ３）Ｃ６Ｈ５ＳｉＯ２／２）は、可撓性を付与できると同時に、フェニル基の含有率を高くすることができるため、特に好ましい。
【０１２０】
また、ジフェニルシロキサン単位（（Ｃ６Ｈ５）２ＳｉＯ２／２）は、高フェニル基含有率を維持の点で優れる。ところで、ジフェニルシロキサン単位は、嵩高いフェニル基が、１つのＳｉ上に密集した構造である。そのため、ジフェニルシロキサン単位を多量に配合すると、立体障害の大きな構造をもつオルガノポリシロキサン分子がもたらされる。その結果、シロキサン骨格の空間的自由度が低下し、芳香環相互のカップリングによる難燃化機構が作用するのに必要な芳香環同士の重なりが困難となる傾向がある。そのため、ジフェニルシロキサン単位は、難燃化効果を低下させない範囲で含有することが好ましい。
【０１２１】
したがって、Ｄ単位は、上記３つの原料（ジメチルシロキサン単位、メチルフェニルシロキサン単位、およびジフェニルシロキサン単位）を上記条件を満たすように、配合して使用すればよいが、主としてメチルフェニルシロキサン単位を使用することが好ましい。
【０１２２】
また、上記のＴ単位およびＱ単位の含有率は、上記良好なＤ単位含有率に応じて、決定される。具体的には、Ｔ／Ｄ系の場合、Ｔ単位の含有率は、３０〜９０モル％の範囲であることが好ましい。また、Ｔ／Ｄ／Ｑ系あるいはＤ／Ｑ系の場合、Ｔ単位の含有率は０〜８９．９９モル％が好ましく、１０〜７９．９９モル％であることがより好ましい。このとき、Ｑ単位の含有率は、０．０１〜５０モル％であることが好ましい。
【０１２３】
空間の自由度さえ確保されていれば、難燃性の再現のためには、酸化度の高いＱ単位をより多量に含有している方がより有利である。しかし、オルガノポリシロキサン化合物中にＱ単位をあまり多く含有すると、無機微粒子的性質が強くなり、可溶性ポリイミド中への分散性が不良となる傾向がある。したがって、オルガノポリシロキサン化合物中のＱ単位の含有量は、６０モル％以下であることが好ましい
また、難燃性、加工性、成形品の性能等のバランスを考慮すると、フェニルシロキサンの全重量のうち、４０〜８０重量％をＴ単位が占めるような領域を、上記シロキサン単位含有率範囲から、選択することが更に好ましい。
【０１２４】
さらに、難燃剤のフェニルシロキサンの重量平均分子量は、３００〜５０，０００の範囲であることが好ましく、４００〜３０，０００の範囲であることが更に好ましい。上記重量平均分子量が、少なくともこの範囲内であると、感光性樹脂組成物がＢステージ（半硬化状態）で染み出すことがない。さらに、現像液への溶解性を向上させ、現像時間を短縮し、加工性を向上させることができる。
【０１２５】
上記のようなオルガノポリシロキサン化合物は、公知の方法で製造できる。例えば、「上記のシロキサン単位を形成しうるオルガノクロロシランおよび／またはオルガノアルコキシシラン、あるいはその部分加水分解縮合物」を、「すべての加水分解性基（クロル基、アルコキシ基等）を加水分解するのに十分な過剰の水」と、「原料シラン化合物および生成するオルガノポリシロキサン化合物を溶解可能な有機溶剤」との混合溶液中へ混合し、加水分解縮合反応させることで得られる。
【０１２６】
所望の重量平均分子量のオルガノポリシロキサン化合物は、反応温度および時間、水、並びに有機溶剤の配合量を調節することによって、製造することができる。このように製造されたオルガノポリシロキサンは、使用する際、不要な有機溶剤を除去し、粉体化して使用してもよい。
【０１２７】
なお、市販されている上記オルガノポリシロキサンとして、例えば信越シリコーン（株）製のＫＦ５０−１００Ｓ、ＫＦ５４、ＫＦ５６、ＨＩＶＡＣ  Ｆ４、ＨＩＶＡＣ  Ｆ５、Ｘ−２２−１８２４Ｂ、ＫＲ２１１，ＫＲ３１１等が挙げられる。これらは、市販されており、容易に入手可能であることから好適に使用可能である。上記オルガノポリシロキサンは、単独で用いてもよく、２種類以上を混合して用いてもよい。
【０１２８】
以上詳述した化合物のうち、環境に与える影響が少ない点より、リン系化合物、または芳香環を高比率で含有するオルガノポリシロキサン化合物を難燃剤として用いることが好ましく、リン系化合物を用いることが特に好ましい。
【０１２９】
（Ｄ．炭素−炭素２重結合およびアミノ基を有する化合物と炭素−炭素２重結合およびアミド基を有する化合物）
本発明にかかる「炭素−炭素２重結合およびアミノ基を有する化合物」、並びに「炭素−炭素２重結合およびアミド基を有する化合物」は、特に限定されるものではなく、分子内にそのような構造を有する化合物であればよい。
【０１３０】
具体的には、上記「炭素−炭素２重結合およびアミノ基を有する化合物」の好ましい例として、メタクリル酸−２−ジメチルアミノエチルエステル、メタクリル酸ジエチルアミノエチル、メタクリル酸ジメチルアミノプロピル、Ｎ，Ｎ’−ジメチルアミノエチルメタクリルアミド、Ｎ，Ｎ’−ジメチルアミノプロピルメタクリルアミド、Ｎ，Ｎ’−ジエチルアミノエチルメタクリルアミド、Ｎ，Ｎ’−ジエチルアミノプロピルメタクリルアミド、アクリル酸ジメチルアミノエチル、アクリル酸ジエチルアミノエチル、アクリル酸ジメチルアミノプロピル、Ｎ，Ｎ’−ジメチルアミノエチルアクリルアミド、Ｎ，Ｎ’−ジメチルアミノプロピルアクリルアミド、Ｎ，Ｎ’−ジエチルアミノエチルアクリルアミド、およびＮ，Ｎ’−ジエチルアミノプロピルアクリルアミド等が挙げられる。
【０１３１】
また、上記「炭素−炭素２重結合およびアミド基を有する化合物」の好ましい例として、アクリルアミド、メタクリルアミド、Ｎ−メチルメタクリルアミド、Ｎ−メチルアクリルアミド、Ｎ−エチルメタクリルアミド、Ｎ−エチルアクリルアミド、Ｎ−イソプロピルメタクリルアミド、Ｎ−イソプロピルアクリルアミド、Ｎ−ブチルメタクリルアミド、Ｎ−ブチルアクリルアミド、ジアセトンアクリルアミド、ジアセトンメタクリルアミド、Ｎ−シクロヘキシルメタクリルアミド、Ｎ−シクロヘキシルアクリルアミド、Ｎ−メチロ−ルアクリルアミド、アクリロイルモルホリン、メタクリロイルモルホリン、アクリロイルピペリジン、メタクリロイルピペリジン、クロトンアミド、Ｎ−メチルクロトンアミド、Ｎ−イソプロピルクロトンアミド、Ｎ−ブチルクロトンアミド、酢酸アリルアミド、およびプロピオン酸アリルアミド等が挙げられる。特に、アミノアクリレ−ト誘導体、アクリルアミド誘導体が、感度の面で好ましい。
【０１３２】
これらの化合物は、上述したポリイミド前駆体１００重量部に対して、０．０１〜３０重量部含有することが好ましい。
【０１３３】
（Ｅ．エポキシ化合物）
本発明の感光性樹脂組成物には、ポリイミド前駆体、（メタ）アクリル化合物、および光反応開始剤の他に、エポキシ化合物を含んでもよい。
【０１３４】
上記エポキシ化合物は、特に限定されるものではなく、エポキシ基を分子内にもっていればよい。例えば、エピコート８２８（油化シェル社製）等のビスフェノール樹脂；１８０Ｓ６５（油化シェル社製）等のオルソクレゾールノボラック樹脂；１５７Ｓ７０（油化シェル社製）等のビスフェノールＡノボラック樹脂；１０３２Ｈ６０（油化シェル社製）等のトリスヒドロキシフェニルメタンノボラック樹脂；ＥＳＮ３７５等のナフタレンアラルキルノボラック樹脂；並びに、テトラフェニロールエタン１０３１Ｓ（油化シェル社製）、ＹＧＤ４１４Ｓ（東都化成）、トリスヒドロキシフェニルメタンＥＰＰＮ５０２Ｈ（日本化薬）、特殊ビスフェノールＶＧ３１０１Ｌ（三井化学）、特殊ナフトールＮＣ７０００（日本化薬）、およびＴＥＴＲＡＤ−Ｘ、ＴＥＴＲＡＤ−Ｃ（三菱瓦斯化学社製）等のグリシジルアミン型樹脂等が挙げられる。
【０１３５】
また、上記エポキシ化合物として、エポキシ基と、２重結合および／または３重結合とを分子内にもっている化合物を混合することができる。例えば、アリルグリシジルエーテル、グリシジルアクリレート、グリシジルメタクリレート、グリシジルビニルエーテル、プロパギルグリシジルエーテル、グリシジルプロピオネート、およびエチニルグリシジルエーテル等を例示することができる。
【０１３６】
特に、エポキシ化合物の中で、分子内に１個のエポキシ基を有するエポキシ化合物を用いることが特に好ましい。これにより、硬化時の硬化収縮を押さえることができる。単官能のエポキシ化合物は特に限定されるものではない。例えば、ブチルグリシジルエーテル、２−エチルヘキシルグリシジルエーテル、アルキルモノグリシジルエーテル、フェニルグリシジルエーテル、クレジルグリシジルエーテル、アリルグリシジルエーテル、ｐ−ｔ−ブチルフェニルグリシジルエーテル、ノニルフェニルグリシジルエーテル、ｐ−ｓｅｃ−ブチルフェニルグリシジルエーテル、アルキルフェノールモノグリシジルエーテル、バーサティック酸モノグリシジルエステル、直鎖アルコールモノグリシジルエーテル、グリセロールモノグリシジルエーテル、ポリグリコールグリシジルエーテル、およびグリシジルメタクリレート等が挙げられる。
【０１３７】
単官能のエポキシ化合物の更に好ましい例として、ｐ−ｔ−ブチルフェニルグリシジルエーテル、ノニルフェニルグリシジルエーテル、ｐ−ｓｅｃ−ブチルフェニルグリシジルエーテル、アルキルフェノールモノグリシジルエーテル、バーサティック酸モノグリシジルエステル、直鎖アルコールモノグリシジルエーテル、グリセロールモノグリシジルエーテル、ポリグリコールグリシジルエーテル、２−メチルヘキシルグリシジルエーテル、３−（２−ビフェニロキシ）−１，２−エポキシプロパン、グリシジル４−メトキシグリシジルエーテル、グリシジルメシチルエーテル、Ｎ−（２，３−エポキシプロピル）フタルイミド、グリシジルヘキサデシルエーテル、グリシジルノニルフェニルエーテル、グリシジルラウリルエーテル、３−ドデカフルオロヘプロキシ−１，２−プロペオキシド、日本化薬株式会社製ＢＲ−２５０Ｈ、日本化薬株式会社製ＢＲＯＣ−Ｙ、日本化薬株式会社製ＢＲＯＣ−Ｃ、および日本化薬株式会社製ＢＲＯＣ等を例示することができる。
＜ＩＶ．感光性樹脂組成物の調製方法＞
本発明の感光性樹脂組成物は、上述の通り、ポリイミド前駆体、炭素−炭素２重結合を有する（メタ）アクリル化合物、および必要に応じてその他の成分を、ある割合で混合したものである。また、上記の物質を有機溶媒に均一に溶解させた溶液を、感光性樹脂組成物の有機溶媒溶液という。
【０１３８】
上記有機溶媒は、特に限定されるものではなく、感光性樹脂組成物に含有される成分を溶解することができる有機溶媒であればよい。上記有機溶媒としては、例えば、ジオキソラン、ジオキサン、テトラヒドロフラン等のエーテル系溶媒、アセトン、メチルエチルケトン等のケトン系溶媒、メチルアルコール、エチルアルコール等のアルコール系溶媒等を挙げることができる。これらの有機溶媒は、１種のみを用いてもよいし、２種以上を組み合わせて用いてもよい。なお、上記感光性樹脂組成物の有機溶媒溶液を、後述する感光性ドライフィルムレジスト等に用いる場合、上記有機溶媒の除去を行うので、上記感光性樹脂組成物に含有される成分を溶解し、できるだけ沸点の低いものを選択することが好ましい。
＜Ｖ．感光性ドライフィルムレジスト＞
感光性ドライフィルムレジストは、上記感光性樹脂組成物の有機溶媒溶液を支持体フィルム上に均一に塗布・乾燥して作製される。具体的には、上記の感光性樹脂組成物の有機溶媒溶液を支持体フィルム上に均一に塗布した後、加熱および／または熱風吹き付けを行う。これによって、上記有機溶媒を除去し、感光性樹脂組成物がフィルム状となった感光性ドライフィルムレジストを得ることができる。
【０１３９】
このように形成された感光性ドライフィルムレジストは、感光性樹脂組成物を半硬化状態（Ｂステージ）で保ったものである。それゆえ、熱ラミネート処理等の熱圧着処理を行う場合には、適度な流動性を持ち、プリント配線板のパターン回路の埋め込みを好適に行うことができる。また、パターン回路を埋め込んだ後、露光処理、熱圧着処理、または加熱キュアを行うことによって、完全に硬化させることができる。
【０１４０】
上記加熱および／または熱風吹き付けを行うことによって、感光性樹脂組成物の有機溶媒溶液を乾燥する時の温度は、特に限定されない。例えば、感光性樹脂組成物に含有される炭素−炭素２重結合を有する（メタ）アクリル化合物等の硬化性基が反応しない程度の温度であればよい。具体的には、１５０℃以下であることが好ましく、１３０℃以下であることが特に好ましい。また、乾燥時間は、有機溶媒を除去することが可能な範囲内で、より短い時間とすることが好ましい。
【０１４１】
上記支持体フィルムの材料は、特に限定されないが、ポリエチレンテレフタレート（ＰＥＴ）フィルム、ポリフェニレンサルファイドフィルム、およびポリイミドフィルム等、通常市販されている各種のフィルムを使用することができる。上記支持体フィルムのうち、ある程度の耐熱性を有し、比較的安価に手に入る点から、ＰＥＴフィルムが多く用いられる。なお、支持体フィルムの感光性ドライフィルムレジストとの接合面については、密着性と剥離性を向上させるために表面処理されているものを用いてもよい。
【０１４２】
さらに、感光性樹脂組成物を支持体フィルムに塗布し乾燥して作製した感光性ドライフィルムレジストの上には、保護フィルムを積層することが好ましい。空気中のゴミやチリが付着することを防ぎ、感光性ドライフィルムレジストの乾燥による品質の劣化を防ぐことができる。
【０１４３】
上記保護フィルムは、感光性ドライフィルムレジスト面に、ラミネートして積層することが好ましい。なお、ラミネート処理時の温度は、保護フィルムの熱膨張が起こらず、ラミネート処理後の保護フィルムにしわやカールが生じない温度であればよい。具体的には、上記ラミネート処理時の温度は、１０℃〜５０℃の温度であることが好ましい。また、上記保護フィルムは、使用時には剥離するため、保護フィルムと感光性ドライフィルムレジストとの接合面は、保管時には適度な密着性を有し、かつ剥離性に優れていることが好ましい。
【０１４４】
上記保護フィルムの材料としては、特に限定されるものではないが、例えば、ポリエチレンフィルム（ＰＥフィルム）、ポリエチレンビニルアルコールフィルム（ＥＶＡフィルム）、「ポリエチレンとエチレンビニルアルコールの共重合体フィルム」（以下、「（ＰＥ＋ＥＶＡ）共重合体フィルム」ともいう）、「ＰＥフィルムと（ＰＥ＋ＥＶＡ）共重合体フィルムとの貼り合わせ体」、もしくは「（ＰＥ＋ＥＶＡ）共重合体とポリエチレンとの同時押し出し製法によるフィルム」（片面がＰＥフィルム面であり、もう片面が（ＰＥ＋ＥＶＡ）共重合体フィルム面であるフィルムとなる）等を挙げることができる。
【０１４５】
上記ＰＥフィルムは安価であり、表面の滑り性に優れているという長所がある。また、（ＰＥ＋ＥＶＡ）共重合体フィルムは、感光性ドライフィルムレジストへの適度な密着性と剥離性とを備えている。このような保護フィルムを用いることにより、保護フィルム、感光性ドライフィルムレジスト、および支持体フィルムの３層を有する三層構造シートをロール状に巻き取った場合に、その表面の滑り性を向上することができる。
＜ＶＩ．プリント配線板＞
本発明にかかる感光性ドライフィルムレジストを絶縁保護層として形成してなるプリント配線板を作製する手法について、説明する。プリント配線板として、パターン回路が形成されてなるＣＣＬ（以下、「回路付きＣＣＬ」ともいう。）を用いる場合を例に挙げて説明するが、多層のプリント配線板を形成する場合にも、同様の手法により層間絶縁層を形成することができる。
【０１４６】
まず、前項にて説明した保護フィルム、感光性ドライフィルムレジスト、および支持体フィルムを有してなる三層構造シートから、保護フィルムを剥離する。以下では、保護フィルムが剥離されたものを「支持体フィルム付き感光性ドライフィルムレジスト」と記載する。そして、感光性ドライフィルムレジストと、回路付きＣＣＬの回路部分とが対向するように、当該回路付きＣＣＬを、支持体フィルム付き感光性ドライフィルムレジストにて覆い、熱圧着によって貼り合せる。この熱圧着による貼り合わせは、特に限定されるものではなく、熱プレス処理、ラミネート処理（熱ラミネート処理）、または熱ロールラミネート処理等によって行えばよい。
【０１４７】
上記貼り合わせを、熱ラミネート処理、または熱ロールラミネート処理（以下、「ラミネート処理」ともいう）によって行う場合、処理温度は、ラミネート処理が可能である下限の温度（以下、「圧着可能温度」ともいう）以上であればよい。さらに詳しく言えば、処理温度の上限は、ラミネート処理時に、感光性ドライフィルムレジストに含まれる感光性反応基の架橋反応が起こる温度以下であればよい。一方、処理温度の下限は、感光性ドライフィルムレジストが好適な流動性をもち、パターン回路を好適に埋め込むことができる温度以上であればよい。
【０１４８】
具体的には、上記圧着可能温度は、５０〜１５０℃の範囲内であることが好ましく、６０〜１２０℃の範囲内であることがより好ましく、８０〜１２０℃の範囲内であることが特に好ましい。上記圧着可能温度が、上記範囲内にあるとき、銅回路付きＣＣＬの銅回路、または当該銅回路付きＣＣＬのベースフィルムとの高い接着性を実現することができる。
【０１４９】
上記の熱圧着処理によって、回路付きＣＣＬ上に感光性ドライフィルムレジストが積層され、さらに支持体フィルムが積層されたサンプルが得られる。次いで、この貼り合わせサンプルについて、パターン露光および現像を行う。パターン露光および現像に際しては、上記貼り合わせサンプルの支持体フィルム上に、フォトマスクパターンを配置し、該フォトマスクを介して露光処理を行う。その後、支持体フィルムを剥離して現像処理を行うことにより、フォトマスクパターンに応じた穴（ビア）が形成される。
【０１５０】
なお、上記支持体フィルムは、露光処理後に剥離しているが、回路付きＣＣＬ上に支持体フィルム付き感光性ドライフィルムレジストが貼り合わせられた後に、すなわち、露光処理を行う前に、剥離してもよい。感光性ドライフィルムレジストを保護する点からは、露光処理が完了した後に剥離することが好ましい。
【０１５１】
ここで露光に用いる光源としては、３００〜４３０ｎｍの光を有効に放射する光源が好ましい。この理由は、感光性ドライフィルムレジストに含有される光反応開始剤が、通常４５０ｎｍ以下の光を吸収して機能するためである。
【０１５２】
また、上記現像処理に用いる現像液としては、塩基性化合物が溶解した塩基性溶液を用いればよい。塩基性化合物を溶解させる溶媒は、特に限定されるものではなく、上記塩基性化合物を溶解することができる溶媒であればよいが、環境問題等の観点から、水を使用することが特に好ましい。
【０１５３】
上記塩基性化合物としては、例えば、水酸化ナトリウム、水酸化カリウム、炭酸ナトリウム、および炭酸水素ナトリウムなどの、アルカリ金属またはアルカリ土類金属の水酸化物または炭酸塩や、並びにテトラメチルアンモニウムヒドロキシド等の有機アミン化合物等を挙げることができる。上記塩基性化合物は、１種を用いてもよいし、２種以上の化合物を用いてもよい。
【０１５４】
上記塩基性溶液に含有される塩基性化合物の濃度は、０．１〜１０重量％の範囲内であることが好ましく、感光性ドライフィルムレジストの耐アルカリ性の点から、０．１〜５重量％の範囲内とすることがより好ましい。
【０１５５】
なお、現像処理の方法としては、特に限定されないが、例えば、塩基性溶液中に現像サンプルを入れて攪拌する方法、および現像液をスプレー状にして現像サンプルに噴射する方法等が挙げられる。
【０１５６】
本発明においては、特に、液温を４０℃に調整した１重量％濃度の水酸化ナトリウム水溶液を現像液に用い、スプレー現像機を用いて行う現像処理を好適に用いることができる。ここでいう「スプレー現像機」は、特に限定されるものではなく、現像液をスプレー状にしてサンプルに噴射する装置であればよい。
【０１５７】
感光性ドライフィルムレジストのパターンが描けるまでの現像時間は、パターンが描け、かつ、生産性の低下を引き起こさない時間であればよい。具体的には、１８０秒以下の時間で現像できることが好ましく、９０秒以下の時間で現像できることがより好ましく、６０秒以下の時間で現像できることが特に好ましい。
【０１５８】
ここで、現像時間の目安として、Ｂステージ（半硬化状態）の感光性ドライフィルムレジストの溶解時間を測定する方法がある。具体的には、感光性ドライフィルムレジストを銅箔光沢面に貼り合わせたサンプルを、未露光の状態で、１重量％濃度の水酸化ナトリウム水溶液（液温４０℃）を現像液として、スプレー圧０．８５ＭＰａで、スプレー現像処理を行うという方法である。このスプレー現像処理により、感光性ドライフィルムレジストが１８０秒以下の時間で溶解して除去されることが好ましい。
【０１５９】
上記のように露光・現像処理が施された後、感光性ドライフィルムレジストに対して、加熱キュアを行うことにより、感光性ドライフィルムレジストが完全に硬化する。これにより、硬化した感光性ドライフィルムレジストは、プリント配線板の絶縁保護膜となる。
【０１６０】
また、多層のプリント配線板を形成する場合には、まず、プリント配線板の保護層を層間絶縁層とし、該層間絶縁層上に、さらにスパッタリングや鍍金、もしくは銅箔との貼り合わせ等を行う。その後、パターン回路を形成し、上記のように感光性ドライフィルムレジストをラミネートすればよい。これにより、多層のプリント配線板を作製することができる。
【０１６１】
なお、本実施の形態では、感光性ドライフィルムレジストを、プリント配線板の絶縁保護材料または層間絶縁材料として用いる場合について説明したが、本発明は以上説示した各構成に限定されるものではなく、開示された技術的手段を適宜組み合わせて得られる実施形態についても本発明の技術的範囲に含まれる。
【実施例】
【０１６２】
以下、実施例により本発明を具体的に説明するが、本発明はこれら実施例のみに限定されるものではない。当業者は、本発明の範囲を逸脱することなく、種々の変更、修正、および改変を行うことができる。なお、実施例および比較例における、ポリイミド前駆体の分子量、並びに、感光性樹脂組成物の接着性、半田耐熱性、感光能、および耐マイグレーション性の評価法は次の通りである。
【０１６３】
〔ポリイミド前駆体の分子量〕
ポリイミド前駆体の分子量は、高速ＧＰＣ（東ソー社製、商品名ＨＬＣ−８２２０ＧＰＣ）を用いて測定した。測定条件は、ＤＭＦ（０．０３６Ｍ  ＬｉＢｒ，０．０１９Ｍ  リン酸含む）を展開溶媒とし、カラムとしてＳｈｏｄｅｘ製、商品名：ＫＤ−８０５−Ｍ  ２本を用い、カラム温度を４０℃とし、検出器としてＰＩ（ＰＥＯ標準）を用い、流量を０．６ｍｌ／ｍｉｎとした。
【０１６４】
〔接着性〕
感光性樹脂組成物溶液を、ポリイミドフィルム  アピカル２５ＮＰＩ（カネカ製）に、乾燥後の厚みが２５ミクロンなるように塗布し、９０℃で、５分間乾燥し、電解銅箔（三井金属製３ＥＣ−ＶＬＰ  １オンス）の粗面を感光性樹脂組成物側に合わせて、１１０℃、２００００Ｐａ・ｍの条件でラミネートし、１６０℃で２時間加熱して積層物を得た。この積層物をＪＩＳ  Ｃ  ６４８１の引き剥がし強度（９０度）に準じて行った。ただし、幅は、３ｍｍ幅で測定し、１ｃｍに換算した。
【０１６５】
〔半田耐熱性〕
感光性樹脂組成物溶液を電解銅箔（三井金属製３ＥＣ−ＶＬＰ  １オンス）の輝面に乾燥後の厚みが２５ミクロンなるように塗布し、９０℃で、５分間乾燥し、１６０℃２時間加熱して積層物を得た。この積層物を４０℃９５％ＲＨ  ２４時間調湿後、半田浴に１０秒間浸漬し、表面の膨れおよび変色の有無を観察した。膨れおよび変色のなかった最高温度を半田耐熱温度とした。
【０１６６】
〔感光能〕
上記で作製した感光性樹脂組成物の溶液をＰＥＴフィルム（厚み２５μｍ）上に、乾燥後の厚みが２５μｍになるように塗布し、９０℃で２分間乾燥して有機溶剤を除去し、感光性ドライフィルムレジストとした。
【０１６７】
次に、当該感光性ドライフィルムレジストの感光性樹脂組成物面を電解銅箔（三井金属製３ＥＣ−ＶＬＰ  １オンス）の輝面に積層し、遮光しながら１００℃、２００００Ｐａ・ｍでラミネート加工し積層体とした。
【０１６８】
さらに、当該積層体の上に、マスクパターンをのせ、４００ｎｍの光を３００ｍＪ／ｃｍ２だけ露光し、１重量％の水酸化ナトリウム水溶液（液温４０℃）で現像した。フォトマスクパターンは、５００μｍφ、２００μｍφ、１００μｍφの微細な穴およびライン／スペースが５００μｍ／５００μｍ、２００μｍ／２００μｍ、１００μｍ／１００μｍのラインを描いたものである。また、現像によってパターンが形成された後、上記積層体を蒸留水で洗浄して、現像液を除去した。
【０１６９】
〔感光性樹脂の耐マイグレーション性〕
新日鐵化学製フレキシブル銅貼積層板（ポリイミド系の樹脂の片面に銅箔を形成している片面銅貼積層板：ＳＣ１８−２５−００ＦＲ）に、図１に示すライン／スペース＝５０／５０μｍの櫛型パターンを形成した。
【０１７０】
この櫛型パターンの上に、感光性ドライフィルムレジストを積層し、条件１００℃、２００００Ｐａ・ｍでラミネートした。４００ｎｍの光を４００ｍＪ／ｃｍ２だけ露光し、その後、１６０℃で２時間加熱して積層した。
【０１７１】
８５℃、８５％ＲＨの環境試験機中で、被覆した櫛型パターンの両端子に６０Ｖの直流電圧を印加し、抵抗値の変化やマイグレーションの有無を観察した。
【０１７２】
〔実施例１：ポリイミド前駆体の合成〕
ポリイミドの原料として、１，２−エタンジベンゾエート−３，３’，４，４’−テトラカルボン酸二無水物（以下、「ＴＭＥＧ」ともいう）（２，２’−ビス（４−ヒドロキシフェニル）プロパンジベンゾエート）−３，３’，４，４’−テトラカルボン酸二無水物（以下、「ＥＳＤＡ」ともいう）、４，４’−（４，４’−イソプロピリデンジフェノキシ）ビスフタル酸無水物（以下、「ＢＰＡＤＡ」ともいう）、４，４’−ビス（３，４−ジカルボキシフェノキシ）ジフェニルスルホン二無水物（以下、「ＤＳＤＡ」ともいう）、３，３’，４，４’−ベンゾフェノンテトラカルボン酸二無水物（以下、「ＢＴＤＡ」ともいう）、３，３’，４、４’−ビフェニルテトラカルボン酸二無水物（以下、「ｓ−ＢＰＤＡ」ともいう）、２，３，３’、４’−ビフェニルテトラカルボン酸二無水物（以下、「ａ−ＢＰＤＡ」ともいう）、ビス［４−（３−アミノフェノキシ）フェニル］スルフォン（以下、「ＢＡＰＳ−Ｍ」ともいう）を用いた。溶媒として、Ｎ，Ｎ’−ジメチルホルムアミド（以下、「ＤＭＦ」ともいう）、Ｎ，Ｎ’−ジメチルアセトアミド（以下、「ＤＭＡｃ」ともいう）およびジオキソランを用いた。
【０１７３】
攪拌機を設置した２０００ｍｌのセパラブルフラスコに、ＢＰＡＤＡ  ２０８．２ｇ（４００ｍｍｏｌ）、ＤＭＦ  ４８５ｇをとり、撹拌を行った。ｍ−フェニレンジアミン６．４８ｇ（６０ｍｍｏｌ）を添加し撹拌を１時間行った。反応溶液を、真空オーブンで２００℃で、２時間加熱することにより、酸二無水物末端オリゴマー２０１．３ｇ（酸二無水物換算で分子量６２５として３２２ｍｍｏｌに相当）を得た。
【０１７４】
続いて、攪拌機を設置した５００ｍｌのセパラブルフラスコに、上記酸二無水物末端オリゴマー４３．７５ｇ（酸二無水物として７０ｍｍｏｌに相当）、ＤＭＡｃ  １０２ｇをとり、撹拌を行った。ｍ−キシリレンジアミン  ９．５３ｇ（７０ｍｍｏｌ）をＤＭＡｃ  ２２．２４ｇに溶かした溶液を更に加え、３時間撹拌を続け、ポリイミド前駆体を得た。得られたポリイミド前駆体の分子量を測定したところ、重量平均分子量は５５０００、数平均分子量は２４０００、重量平均分子量／数平均分子量は、２．３であった。
【０１７５】
〔実施例２：ポリイミド前駆体の合成〕
攪拌機を設置した５００ｍｌのセパラブルフラスコに、ｓ−ＢＰＤＡ  ５８．８４ｇ（２００ｍｍｏｌ）、ＤＭＦ  ２２０ｇをとり、撹拌を行った。１，３−ビス（３−アミノフェノキシ）ベンゼン２９．２３ｇ（１００ｍｍｏｌ）を添加し、撹拌を１時間行った。反応溶液を、真空オーブンで２００℃２時間加熱することにより、酸二無水物末端オリゴマー８０．２ｇ（酸二無水物換算で分子量８４４．８として９４．９ｍｍｏｌに相当）を得た。
【０１７６】
続いて、攪拌機を設置した５００ｍｌのセパラブルフラスコに、上記酸二無水物末端オリゴマー５９．１３ｇ（酸二無水物として７０ｍｍｏｌに相当）、ＤＭＡｃ  １３８ｇをとり、撹拌を行った。２，２−ジメチル−１，３−ジアミノプロパン  ７．１５ｇ（７０ｍｍｏｌ）をＤＭＡｃ  １６．６８ｇに溶かした溶液を更に加え、３時間撹拌を続け、ポリイミド前駆体を得た。
【０１７７】
〔実施例３：ポリイミド前駆体の合成〕
攪拌機を設置した５００ｍｌのセパラブルフラスコに、ＢＴＤＡ  ６４．４５ｇ（２００ｍｍｏｌ）、ＤＭＦ  ２５０ｇをとり、撹拌を行った。ＢＡＰＳ−Ｍ  ４３．０３ｇ（１００ｍｍｏｌ）を添加し撹拌を１時間行った。反応溶液を、真空オーブンで２００℃２時間加熱することにより、酸二無水物末端オリゴマー９８．５ｇ（酸二無水物換算で分子量１０３８．８として９４．８ｍｍｏｌに相当）を得た。
【０１７８】
続いて、攪拌機を設置した５００ｍｌのセパラブルフラスコに、上記酸二無水物末端オリゴマー６２．３３ｇ（酸二無水物として６０ｍｍｏｌに相当）、ＤＭＡｃ  １４５．４ｇをとり、撹拌を行った。１，２−ビス（２−アミノエトキシ）エタン  ８．８９ｇ（６０ｍｍｏｌ）をＤＭＡｃ  ２０．７４ｇに溶かした溶液を更に加え、３時間撹拌を続け、ポリイミド前駆体を得た。
【０１７９】
〔実施例４〜７：感光性樹脂組成物〕
表１に示す配合で、各化合物を混合し、固形分濃度が３０重量％になるようにジオキソランを加えて、感光性樹脂組成物を調製した。
【０１８０】
【表１】
2006321924.tif 000015
【０１８１】
調製した各感光性樹脂組成物について、接着性、半田耐熱性、感光能、および耐マイグレーション性を、上述の方法で評価した。その結果を表２に示す。
【０１８２】
【表２】
2006321924.tif 000016
【０１８３】
〔比較例１：ポリイミド前駆体の合成〕
ＢＡＰＳ−Ｍ  ４３．０３ｇ（１００ｍｍｏｌ）、ＤＭＦ  １７５ｇを反応容器にとり、ＢＴＤＡ  ３２．２２ｇ（１００ｍｍｏｌ）を加え１時間撹拌を行いポリアミド酸溶液を得た。このポリアミド酸溶液は、実施例１と同様の条件で測定したところ、重量平均分子量は８００００、数平均分子量は３２０００、重量平均分子量／数平均分子量は、２．５であった。
【０１８４】
〔比較例２：感光性樹脂組成物〕
表１に示す配合で、各化合物を混合し、固形分濃度が３０重量％になるようにジオキソランを加えて、感光性樹脂組成物を調製した。調製した感光性樹脂組成物について、接着性、半田耐熱性、感光能、および耐マイグレーション性を、上述の方法で評価した。その結果を表２に示す。
【０１８５】
なお本発明は、以上説示した各構成に限定されるものではなく、特許請求の範囲に示した範囲で種々の変更が可能であり、異なる実施形態や実施例にそれぞれ開示された技術的手段を適宜組み合わせて得られる実施形態や実施例についても本発明の技術的範囲に含まれる。
【産業上の利用可能性】
【０１８６】
以上のように、本発明にかかるポリイミド前駆体は、特定の構造を有する脂肪族ジアミンを含有し、部分イミド化したポリイミド前駆体である。それゆえ、上記ポリイミド前駆体と炭素−炭素２重結合を有する（メタ）アクリル化合物とを含有している感光性樹脂組成物は、２００℃以下でイミド化することが可能である。
【０１８７】
したがって、本発明は、基板の耐熱性が低い電子部品、例えばリジットやＦＰＣ基板の製造に利用できる。それだけではなく、本発明は、感光性ポリイミドを含むフィルムや積層体に代表される各種樹脂成形品を製造する分野に利用することができる。さらには、このようなフィルムや積層体を用いた電子部品の製造に関わる分野にも広く応用することが可能である。
【図面の簡単な説明】
【０１８８】
【図１】本実施例の感光性樹脂の耐マイグレーション性を評価する方法において、フレキシブル銅貼積層板上に形成させる櫛型パターン（ライン／スペース＝５０μｍ／５０μｍ）を示す模式図である。
【図１】
2006321924.tif 000020